(57)【要約】      （修正有）【課題】寸法精度やキャビティ底面の平面度に優れた多層セラミック基板を製造可能とする。【解決手段】底面形成用グリーンシート３２上にキャビティ１１の底面の周縁部を跨ぐ状態で導体パターン１２を形成し、貫通孔内に収縮抑制材グリーシート片２５が埋め込まれた第１キャビティ形成用グリーンシート２６と、第１キャビティ形成用グリーンシート２６の直上に積層され、キャビティ１１を埋める形で埋め込み用グリーンシート３０ａを有する第２キャビティ形成用グリーンシート３０とを形成し、キャビティ１１の底面と収縮抑制材グリーンシート片２５と埋め込み用グリーンシート３０ａとが重なるように、底面形成用グリーンシート３２の直上に第１キャビティ形成用グリーンシート２６を、第１キャビティ形成用グリーンシート２６の直上に第２キャビティ形成用グリーンシート３０を積層して積層体３３を得る工程とを含む。【選択図】図９
2007059863.tif 000002
【特許請求の範囲】
【請求項１】
キャビティを有し、当該キャビティの底面を構成する底面形成用セラミック層と、当該キャビティの開口形状に応じた貫通孔を有するキャビティ形成用セラミック層とを含むセラミック層が積層一体化される多層セラミック基板であって、
前記底面形成用セラミック層上に前記キャビティの底面の周縁部を跨ぐ状態で導体パターンが形成されており、
前記底面の周縁部に対応する部分のうち少なくとも前記導体パターンと重なる部分において、底面形成用セラミック層の直上に積層される第１キャビティ形成用セラミック層の貫通孔壁面が前記第１キャビティ形成用セラミック層の直上に積層される第２キャビティ形成用セラミック層の貫通孔壁面より外側に位置することを特徴とする多層セラミック基板。
【請求項２】
前記第１キャビティ形成用セラミック層の貫通孔の開口面積が前記第２キャビティ形成用セラミック層の貫通孔の開口面積より大とされていることを特徴とする請求項１記載の多層セラミック基板。
【請求項３】
前記キャビティの底面の周縁部全体にわたって、前記第１キャビティ形成用セラミック層の貫通孔壁面が前記第２キャビティ形成用セラミック層の貫通孔壁面より外側に位置することを特徴とする請求項２記載の多層セラミック基板。
【請求項４】
前記第１キャビティ形成用セラミック層と前記第２キャビティ形成用セラミック層とが同一形状の貫通孔を有し、前記貫通孔が互いに一部重複するようにずれた状態で配置されていることを特徴とする請求項１記載の多層セラミック基板。
【請求項５】
前記第１キャビティ形成用セラミック層の貫通孔壁面と前記第２キャビティ形成用セラミック層の貫通孔壁面との距離が０．１ｍｍ〜０．５ｍｍであることを特徴とする請求項１から４のいずれか１項記載の多層セラミック基板。
【請求項６】
前記キャビティの開口部における開口面積が、前記キャビティの深さ方向中途位置における開口面積よりも小であることを特徴とする請求項１から５のいずれか１項記載の多層セラミック基板。
【請求項７】
前記キャビティの形状は深さ方向中途部が膨出する形状とされており、キャビティの開口面積は、深さ方向中途位置に至るまで次第に増加し、次いで少なくとも前記第２キャビティ形成用セラミック層まで次第に減少していることを特徴とする請求項６記載の多層セラミック基板。
【請求項８】
前記キャビティの内壁の断面形状が略円弧形状であることを特徴とする請求項７記載の多層セラミック基板。
【請求項９】
前記キャビティは開口寸法が深さ方向において段階的に小となる多段形状を有し、
段差を有する各底面のうち底面の周縁部を跨ぐ状態で導体パターンが形成されている底面において、底面形成用セラミック層の直上に積層されるキャビティ形成用セラミック層の貫通孔壁面が当該キャビティ形成用セラミック層の直上に積層されるキャビティ形成用セラミック層の貫通孔壁面より外側に位置することを特徴とする請求項１から８のいずれか１項記載の多層セラミック基板。
【請求項１０】
少なくとも最も表面に近いキャビティ部において、開口部における開口面積が深さ方向中途位置における開口面積よりも小であることを特徴とする請求項９記載の多層セラミック基板。
【請求項１１】
前記最も表面に近いキャビティ部の形状は深さ方向中途部が膨出する形状とされており、当該キャビティ部の開口面積は、深さ方向中途位置に至るまで次第に増加し、次いで当該キャビティ部底面から数えて２層目のキャビティ形成用セラミック層まで次第に減少していることを特徴とする請求項１０記載の多層セラミック基板。
【請求項１２】
２段目以降のキャビティ部において、開口部における開口面積が深さ方向中途位置における開口面積よりも小であることを特徴とする請求項１０または１１記載の多層セラミック基板。
【請求項１３】
２段目以降のキャビティ部は、少なくとも当該キャビティ部底面から数えて２層目のキャビティ形成用セラミック層まで深さに伴って開口面積が漸減する形状とされていることを特徴とする請求項１０または１１記載の多層セラミック基板。
【請求項１４】
前記各キャビティ部の内壁の断面形状が略円弧形状であることを特徴とする請求項１１から１３のいずれか１項記載の多層セラミック基板。
【請求項１５】
前記キャビティ内に電子デバイスが実装され、樹脂封止されていることを特徴とする請求項１から１４のいずれか１項記載の多層セラミック基板。
【請求項１６】
キャビティの底面を構成する底面形成用グリーンシートとキャビティ形状に応じた開口を形成するキャビティ形成用グリーンシートとを含む複数の基板用グリーンシートを積層して積層体とし、前記積層体の最外層となる基板用グリーンシートの表面にそれぞれ収縮抑制材グリーンシートを積層した状態で当該積層体をプレスした後、焼成することによりキャビティを有する多層セラミック基板を形成する多層セラミック基板の製造方法であって、
前記底面形成用グリーンシート上に前記キャビティの底面の周縁部を跨ぐ状態で導体パターンを形成する工程と、
貫通孔内に収縮抑制材グリーシート片が埋め込まれた第１キャビティ形成用グリーンシートと、前記第１キャビティ形成用グリーンシートの直上に積層され、前記キャビティを埋める形でキャビティ形成用グリーンシートとは分離された埋め込み用グリーンシートを有する第２キャビティ形成用グリーンシートとを形成する工程と、
キャビティの底面と前記収縮抑制材グリーンシート片と前記埋め込み用グリーンシートとが重なるように、前記底面形成用グリーンシートの直上に前記第１キャビティ形成用グリーンシートを、前記第１キャビティ形成用グリーンシートの直上に前記第２キャビティ形成用グリーンシートを積層して前記積層体を得る工程と、
前記焼成後に前記埋め込み用グリーンシートの焼成物を除去する工程とを含み、
前記積層体において、キャビティの底面の周縁部に対応する部分のうち少なくとも前記導体パターンと重なる部分における前記収縮抑制材グリーンシート片の端面を、前記第２キャビティ形成用グリーンシートが有する埋め込み用グリーンシートの端面より外側に位置させることを特徴とする多層セラミック基板の製造方法。
【請求項１７】
前記収縮抑制材グリーンシート片の大きさが前記埋め込み用グリーンシートの大きさより大とされていることを特徴とする請求項１６記載の多層セラミック基板の製造方法。
【請求項１８】
前記キャビティの底面の周縁部全体にわたって、前記収縮抑制材グリーンシート片の端面を前記埋め込み用グリーンシートの端面より外側に位置させることを特徴とする請求項１７記載の多層セラミック基板の製造方法。
【請求項１９】
前記収縮抑制材グリーンシート片と前記埋め込み用グリーンシートとを同一形状とし、前記収縮抑制材グリーンシート片と前記埋め込み用グリーンシートとが互いに一部重複してずれた状態となるように、前記第１キャビティ形成用グリーンシートと前記第２キャビティ形成用グリーンシートを積層することを特徴とする請求項１６記載の多層セラミック基板の製造方法。
【請求項２０】
少なくとも前記導体パターンとキャビティの底面の周縁部とが重なる部分における前記収縮抑制材グリーシート片の端面と前記埋め込み用グリーンシートの端面との距離を０．１ｍｍ〜０．５ｍｍとすることを特徴とする請求項１６から１９のいずれか１項記載の多層セラミック基板の製造方法。
【請求項２１】
前記第１キャビティ形成用グリーンシートにキャビティ形状に応じて貫通孔を形成するとともに、この貫通孔内に前記収縮抑制材グリーンシート片を嵌合することを特徴とする請求項１６から２０のいずれか１項記載の多層セラミック基板の製造方法。
【請求項２２】
前記収縮抑制材グリーンシート片の厚さが前記第１キャビティ形成用グリーンシートの厚さと略一致するように設定することを特徴とする請求項２１記載の多層セラミック基板の製造方法。
【請求項２３】
前記キャビティは開口寸法が深さ方向において段階的に小となる多段形状を有し、段差を有する各底面を構成する基板用グリーンシート上にそれぞれ収縮抑制材グリーンシート片を配することを特徴とする請求項１６から２２のいずれか１項記載の多層セラミック基板の製造方法。
【請求項２４】
前記段差を有する各底面に収縮抑制材グリーシート片を配するに際し、少なくとも前記導体パターンとキャビティの底面の周縁部とが重なる部分において、前記収縮抑制材グリーンシート片の端面を当該収縮抑制材グリーンシート片の直上に積層される埋め込み用グリーンシートの端面より外側に位置させることを特徴とする請求項２３記載の多層セラミック基板の製造方法。
【請求項２５】
前記収縮抑制材グリーンシート片と前記埋め込み用グリーンシートの間に焼失性シートを介在させることを特徴とする請求項１６から２４のいずれか１項記載の多層セラミック基板の製造方法。
【請求項２６】
前記第２キャビティ形成用グリーンシートに前記埋め込み用グリーンシート形状に応じて貫通孔を形成するとともに、この貫通孔内に基板用グリーンシート及び焼失性シートを嵌合することを特徴とする請求項２５記載の多層セラミック基板の製造方法。
【請求項２７】
前記基板用グリーンシートと焼失性シートを合わせた厚さが前記第２キャビティ形成用グリーンシートの厚さと略一致するように設定することを特徴とする請求項２６記載の多層セラミック基板の製造方法。
【請求項２８】
前記キャビティは開口寸法が深さ方向において段階的に小となる多段形状を有し、段差を有する各底面を構成する基板用グリーンシート上にそれぞれ収縮抑制材グリーンシート片及び焼失性シートを配することを特徴とする請求項１６から２７のいずれか１項記載の多層セラミック基板の製造方法。
【請求項２９】
前記焼失性シートは、樹脂材料により形成されていることを特徴とする請求項２５から２８のいずれか１項記載の多層セラミック基板の製造方法。
【請求項３０】
前記樹脂材料は、キャビティ形成用グリーンシートに含まれる樹脂材料と同一であることを特徴とする請求項２９記載の多層セラミック基板の製造方法。
【請求項３１】
キャビティ形成用グリーンシートにキャビティ形状に対応した切り込みを入れ、これによって分離された部分を前記埋め込み用グリーンシートとすることを特徴とする請求項１６から３０のいずれか１項記載の多層セラミック基板の製造方法。
【請求項３２】
キャビティ形成用グリーンシートにキャビティ形状に対応した貫通孔を形成し、この貫通孔に別途打ち抜き形成した埋め込み用グリーンシートを嵌合することを特徴とする請求項１６から３０のいずれか１項記載の多層セラミック基板の製造方法。
【請求項３３】
前記キャビティの開口側における最外層の基板用グリーンシート表面に配される収縮抑制材グリーンシートにキャビティの開口形状に応じた貫通孔を形成し、ここに埋め込み用グリーンシートを嵌合することを特徴とする請求項１６から３２のいずれか１項記載の多層セラミック基板の製造方法。
【請求項３４】
キャビティ部分の収縮抑制材グリーンシート片の厚さを補正することを特徴とする請求項１６から３３のいずれか１項記載の多層セラミック基板の製造方法。
【請求項３５】
前記第１キャビティ形成用グリーンシートの厚さを他のキャビティ形成用グリーンシートの厚さと異なるようにし、前記収縮抑制材グリーンシート片の厚さを収縮抑制材グリーンシートの厚さと異なるように設定することを特徴とする請求項３４記載の多層セラミック基板の製造方法。
【請求項３６】
前記キャビティの開口側とは反対側における最外層の基板用グリーンシート表面に配される収縮抑制材グリーンシートは、前記キャビティに対向する部分と他の部分とで厚さが異なるように設定することを特徴とする請求項１６から３５のいずれか１項記載の多層セラミック基板の製造方法。
【請求項３７】
前記収縮抑制材グリーンシートは、所定の厚さを有する第１の収縮抑制材グリーンシートと、前記キャビティに対向する部分に貫通孔が形成された第２の収縮抑制材グリーンシートを積層することにより構成することを特徴とする請求項３６記載の多層セラミック基板の製造方法。
【請求項３８】
前記第２の収縮抑制材グリーンシートの貫通孔に、前記第２の収縮抑制材グリーンシートと同じ厚さの基板用グリーンシートまたは焼失性シートを嵌合することを特徴とする請求項３７記載の多層セラミック基板の製造方法。
【請求項３９】
前記収縮抑制材グリーンシート及び収縮抑制材グリーンシート片は、収縮抑制材料として、石英、クリストバライト、トリジマイトから選ばれる少なくとも１種を含むことを特徴とする請求項１６から３８のいずれか１項記載の多層セラミック基板の製造方法。
【請求項４０】
前記収縮抑制材グリーンシート及び収縮抑制材グリーンシート片は、トリジマイトと難焼結性の酸化物を含む組成物により形成されていることを特徴とする請求項３９記載の多層セラミック基板の製造方法。
【請求項４１】
前記焼成の際の焼成温度を１０００℃以下とすることを特徴とする請求項１６から４０のいずれか１項記載の多層セラミック基板の製造方法。
【請求項４２】
前記焼成の後、残渣を洗浄する洗浄工程を行うことを特徴とする請求項１６から４１のいずれか１項記載の多層セラミック基板の製造方法。
【請求項４３】
前記洗浄工程は、溶剤中での超音波洗浄により行うことを特徴とする請求項４２記載の多層セラミック基板の製造方法。
【請求項４４】
前記洗浄工程は、ウエットブラストにより行うことを特徴とする請求項４２記載の多層セラミック基板の製造方法。
【発明の詳細な説明】
【技術分野】
【０００１】
本発明は、キャビティを有する多層セラミック基板及びその製造方法に関するものであり、特に無収縮焼成方法を適用して製造されるキャビティを有する多層セラミック基板及びその製造方法の改良に関する。
【背景技術】
【０００２】
電子機器等の分野においては、電子デバイスを実装するための基板が広く用いられているが、近年、電子機器の小型軽量化や多機能化等の要望に応え、且つ高信頼性を有する基板として、多層セラミック基板が提案され実用化されている。多層セラミック基板は、複数のセラミック層を積層することにより構成され、各セラミック層に配線導体や電子素子等を一体に作り込むことで、回路基板の高密度化が可能となっている。
【０００３】
そして、前記多層セラミック基板においては、電子機器のさらなる小型化、低背化等を進めることを目的に、電子デバイスを収納するキャビティ（凹部）が形成された多層セラミック基板も実用化されている。このようなキャビティ付き多層セラミック基板の場合には、キャビティ内に電子デバイスを収容した状態で実装することができるので、前述の要望をより十分に満足させることができ、多層セラミック基板自体の小型化、低背化を実現することも可能である。
【０００４】
ところで、前述の多層セラミック基板は、複数のグリーンシートを積層して積層体を形成した後、これを焼成することにより形成される。そして、前記グリーンシートは、この焼成工程における焼結に伴って必ず収縮し、多層セラミック基板の寸法精度を低下する大きな要因となっている。具体的には、前記収縮に伴って収縮バラツキが発生し、最終的に得られる多層セラミック基板においては、寸法精度は、０．５％程度に留まっている。
【０００５】
このような状況から、多層セラミック基板の焼成工程において、グリーンシートの面内方向の収縮を抑制し、厚さ方向にのみ収縮させる、いわゆる無収縮焼成方法が提案されている（例えば、特許文献１等を参照）。特許文献１等にも記載されるように、前記焼成温度でも収縮しないシートをグリーンシートの積層体に貼り付け、この状態で焼成を行うと、前記面内方向の収縮が抑制され、厚さ方向にのみ収縮する。この方法によれば、多層セラミック基板の面内方向の寸法精度を０．０５％程度にまで改善することが可能である。
【０００６】
ただし、前記キャビティを有する多層セラミック基板を作製する場合には、前記のような無収縮焼成方法を適用しても、必ずしも十分な寸法精度や平面度等が得られないという問題がある。これは、通常の無収縮焼成方法では、キャビティの底部に収縮抑制の拘束力が働かないことによる。キャビティの底部に収縮抑制の拘束力が働かないと、キャビティの底面の電子デバイス搭載に十分な平面度を確保することができず、電子デバイスの実装に支障をきたすおそれがある。
【０００７】
そこで、キャビティの底面にも収縮抑制シートを配し、前記の不都合を解消することが試みられている（例えば、特許文献２等を参照）。特許文献２記載の発明では、収縮抑制用無機材料を含む収縮抑制用シートをキャリアフィルム上で形成し、収縮抑制用シートに、キャビティの底面の輪郭に相当する形状の切り込みを入れ、切り込みの外側の部分を除去した後、生の基板用積層体を作製するための基板用セラミックグリーンシートの積層工程において、キャビティの底面を与える基板用セラミックグリーンシート上に、キャリアフィルム上に保持された収縮抑制用シートを転写し、キャビティの底面上に収縮抑制用シートが配置された状態で焼成工程を実施している。これにより、焼成後の基板用積層体の寸法精度を高くできるとともに、キャビティにおいて不所望な歪みを生じにくくすることができ、配線の高密度化を高い信頼性をもって達成することができるとしている。
【特許文献１】特開平１０−７５０６０号公報
【特許文献２】特開２００３−３１８３０９号公報
【発明の開示】
【発明が解決しようとする課題】
【０００８】
しかしながら、前記特許文献２記載の発明のように、キャビティの底面を与える基板用セラミックグリーンシート上に収縮抑制用シートを配置しただけでは、例えばキャビティの変形等の問題を完全に解消することは難しい。特に、多層セラミック基板の製造方法においては、複数のグリーンシートを積層した積層体のプレスが必要であり、前記キャビティを有する多層セラミック基板の製造方法では、プレス工程においてキャビティ開口部が潰れて変形する可能性が高い。また、焼成工程においても、キャビティ開口部周辺が盛り上がるという現象が見られ、やはり変形の原因となるおそれがある。
【０００９】
また、キャビティを有する多層セラミック基板を作製する別の方法として、グリーンシートを積層して焼成し、その後、焼結した積層体に穴開け加工を施すことも考えられる。しかしながら、焼結した積層体は硬くて脆いことから、精度の高い加工が難しく、高価な設備が必要となる等、製造コストの点でも問題が多い。
【００１０】
本発明は、このような従来の実情に鑑みて提案されたものであり、低コストにて優れた寸法精度や平面度を実現し、キャビティ周辺部における変形の小さい多層セラミック基板を提供することを目的とする。また、本発明は、キャビティを有する多層セラミック基板を製造するに際して、寸法精度や平面度に優れた多層セラミック基板を簡単、且つ低コストで製造することが可能で、しかもキャビティ周辺部における変形等の発生も解消することが可能な製造方法を提供することを目的とする。
【課題を解決するための手段】
【００１１】
前述の目的を達成するために、本発明の多層セラミック基板は、キャビティを有し、当該キャビティの底面を構成する底面形成用セラミック層と、当該キャビティの開口形状に応じた貫通孔を有するキャビティ形成用セラミック層とを含むセラミック層が積層一体化される多層セラミック基板であって、前記底面形成用セラミック層上に前記キャビティの底面の周縁部を跨ぐ状態で導体パターンが形成されており、前記底面の周縁部に対応する部分のうち少なくとも前記導体パターンと重なる部分において、底面形成用セラミック層の直上に積層される第１キャビティ形成用セラミック層の貫通孔壁面が前記第１キャビティ形成用セラミック層の直上に積層される第２キャビティ形成用セラミック層の貫通孔壁面より外側に位置することを特徴とする。
【００１２】
また、本発明の多層セラミック基板の製造方法は、キャビティの底面を構成する底面形成用グリーンシートとキャビティ形状に応じた開口を形成するキャビティ形成用グリーンシートとを含む複数の基板用グリーンシートを積層して積層体とし、前記積層体の最外層となる基板用グリーンシートの表面にそれぞれ収縮抑制材グリーンシートを積層した状態で当該積層体をプレスした後、焼成することによりキャビティを有する多層セラミック基板を形成する多層セラミック基板の製造方法であって、前記底面形成用グリーンシート上に前記キャビティの底面の周縁部を跨ぐ状態で導体パターンを形成する工程と、貫通孔内に収縮抑制材グリーシート片が埋め込まれた第１キャビティ形成用グリーンシートと、前記第１キャビティ形成用グリーンシートの直上に積層され、前記キャビティを埋める形でキャビティ形成用グリーンシートとは分離された埋め込み用グリーンシートを有する第２キャビティ形成用グリーンシートとを形成する工程と、キャビティの底面と前記収縮抑制材グリーンシート片と前記埋め込み用グリーンシートとが重なるように、前記底面形成用グリーンシートの直上に前記第１キャビティ形成用グリーンシートを、前記第１キャビティ形成用グリーンシートの直上に前記第２キャビティ形成用グリーンシートを積層して前記積層体を得る工程と、前記焼成後に前記埋め込み用グリーンシートの焼成物を除去する工程とを含み、前記積層体において、キャビティの底面の周縁部に対応する部分のうち少なくとも前記導体パターンと重なる部分における前記収縮抑制材グリーンシート片の端面を、前記第２キャビティ形成用グリーンシートが有する埋め込み用グリーンシートの端面より外側に位置させることを特徴とする。
【００１３】
前述の通り、キャビティの底部に露呈する基板用グリーンシート上にも収縮抑制材グリーンシート片を配した状態で無収縮焼成方法を実施しているので、寸法精度が確保され、また、キャビティ底面の平面度も十分に確保される。それと同時に、キャビティ内に埋め込み用グリーンシートを配した状態で積層体のプレスを行うようにしているので、キャビティの無い積層体と同様に平板の金型等によって容易にプレスすることが可能であり、キャビティ開口部の潰れやキャビティ開口部周辺の盛り上がり等により変形が生ずることもない。
【００１４】
ところで、多層セラミック基板においては、キャビティ底面や多層セラミック基板内部に導体パターンが形成されるのが一般的であるが、キャビティの底部に収縮抑制材グリーンシート片を配した状態で無収縮焼成方法により導体パターンがキャビティ底面の周縁部に跨る状態で形成されている多層セラミック基板の製造を試みると、当該導体パターンがキャビティ側壁との接触部を境に断線するという問題が発生することがある。この断線は、キャビティ側壁の下端部（底面形成用グリーンシートに接するキャビティ形成用グリーンシートの内周縁部）に対する収縮抑制材グリーシート片及び収縮抑制材グリーシートの拘束力が他の部分に比べて弱いため、例えばキャビティ側壁の下端部を構成するキャビティ形成用グリーンシートがキャビティ中心から離れる方向に大きく収縮し、その際の応力がキャビティ側壁の下端部に接する導体パターンや底面形成用セラミック層に集中することに起因する。
【００１５】
そこで本発明では、キャビティの底面の周縁部を跨ぐように導体パターンが形成される部分において、収縮抑制材グリーンシート片の端面をその直上に積層する埋め込み用グリーンシートの端面より外側に位置させる。これにより、キャビティの底面に配した収縮抑制材グリーンシート片がその直上に積層された第２キャビティ形成用グリーンシートのキャビティ周囲を構成する領域と面接触し、この接触面で第２キャビティ形成用グリーンシートやその上に積層されたキャビティ形成用グリーンシートの面内方向への収縮を拘束することになる。したがって、導体パターンへ加わる応力が分散されるため、キャビティ底面の導体パターンの断線が抑制される。
【００１６】
そして、焼成後の積層体から、収縮抑制材グリーシート、収縮抑制材グリーシート片及び埋め込み用グリーンシートの残渣を除去することで、少なくとも導体パターンとキャビティ底面の周縁部とが重なる部分において、底面形成用セラミック層の直上に積層される第１キャビティ形成用セラミック層の貫通孔壁面が第２キャビティ形成用セラミック層の貫通孔壁面より外側に位置した多層セラミック基板が得られる。この多層セラミック基板においては、キャビティの底面に形成された導体パターンの断線が防止されている。
【００１７】
なお、本発明において、キャビティの底面とは、キャビティの深さ方向においていわゆる底部を構成する領域が全て該当し、例えばキャビティが多段形状を有する場合には、最も深い部分の底面のみならず、これよりも浅く当該底面に対して段差を有する段差面も底面に該当するものとする。また、埋め込み用グリーンシートは、キャビティ形成用グリーンシートとは分離されていることが必要であるが、この場合の分離とは、例えば切り込みがキャビティ形成用グリーンシートの厚さ方向に貫通しているものだけでなく、切り込みがキャビティ形成用グリーンシートの厚さ方向に貫通していないものも含むものとする。さらに、本発明において、外側とは、多層セラミック基板のキャビティを平面視したときのキャビティの外側のことを指すものとする。
【発明の効果】
【００１８】
本発明によれば、キャビティを有する多層セラミック基板の製造において、寸法精度や平面度に優れた多層セラミック基板を製造することが可能であり、しかもキャビティ開口部の潰れやキャビティ開口部周辺における盛り上がり等の変形の無い多層セラミック基板を製造することが可能である。また、本発明によれば、焼結後の穴開け加工が不要であるので、穴開けのための特別な設備も不要であり、簡単且つ低コストに前記多層セラミック基板を製造することが可能である。さらに、本発明によれば、キャビティ周囲の領域が面内方向に収縮することに伴う導体パターンの断線がない多層セラミック基板を提供することが可能である。
【発明を実施するための最良の形態】
【００１９】
以下、本発明を適用した多層セラミック基板及びその製造方法について、図面を参照して詳細に説明する。
【００２０】
（第１の実施形態）
本実施形態の多層セラミック基板は、電子デバイス等を収容するためのキャビティ（凹部）を有する多層セラミック基板である。
【００２１】
図１（ａ）〜（ｄ）は、キャビティ１１を有する多層セラミック基板１の最も単純なモデル例を示すものであり、本例の場合、複数（ここでは９層）のセラミック層２〜１０が積層一体化されている。これらセラミック層２〜１０のうち、下の２層２，３については、キャビティ形成のための貫通孔が形成されていない平坦なセラミック層であり、これらの中で上層となるセラミック層３が底面形成用セラミック層に相当し、その上面の一部がキャビティ１１の底部に臨み、キャビティの底面１１ａを構成することになる。
【００２２】
一方、前記セラミック層３上に積層される残りのセラミック層４〜１０は、キャビティ１１の側壁に対応してそれぞれ貫通孔４ａ〜１０ａが形成されており、キャビティ形成用セラミック層に相当する。なお、このうちセラミック層４が第１キャビティセラミック層に相当し、セラミック層５が第２キャビティセラミック層に相当する。セラミック層３が構成する底面１１ａとセラミック層４〜１０の貫通孔４ａ〜１０ａの壁面が連なることによる側壁とで、キャビティ１１が所定の空間として構成されている。
【００２３】
キャビティ１１の開口形状は、例えば正方形であるが、これに限らず、長方形や長円形等、任意の形状とすることができる。ただし、キャビティ１１の開口形状を正方形や長方形とする場合には、角部に丸みを付け、円弧状とすることが好ましい。これにより角部において発生する応力を緩和することができ、角部に亀裂が発生する等の不都合を解消することができる。収縮抑制シートを用いた無収縮焼成法を採用した場合、前記キャビティ１１において、側壁が外側に引き込まれる形になり、キャビティ１１の開口形状における角部に応力が集中して亀裂が発生するおそれがある。角部に丸みを付け、円弧状とすることで、前記応力の集中を緩和することができ、亀裂の発生を防止することができる。この場合、円弧における曲率半径Ｒは、０．０５ｍｍ以上とすることが好ましい。前記曲率半径Ｒは、収縮抑制シートの厚さに応じて設定することがより好ましく、例えば収縮抑制シートの厚さが７５μｍの場合には、前記曲率半径Ｒを０．１ｍｍ以上とすることで亀裂が発生することがなかった。収縮抑制シートの厚さを２５０μｍとした場合には、前記曲率半径Ｒを０．５１ｍｍ以上とすることで亀裂が発生することがなかった。
【００２４】
セラミック層３の表面には、キャビティ１１の底面１１ａの周縁部を跨ぐように導体パターン１２が形成されている。導体パターン１２の一端はキャビティ１１の底面１１ａに露呈し、キャビティ１１内に収容される電子デバイスに接続される。また、導体パターン１２の他端は、セラミック層３とセラミック層４との間に配され、多層セラミック基板１１の内部に形成された内部電極や配線等に接続されている。図１においては、四角形状のキャビティ１１において、平面からみたとき対向する２辺に短冊状の導体パターン１２が２個ずつ計４個設けられた状態を示したが、導体パターン１２の形状及び数は任意に設定できる。図示は省略するが、キャビティ１１の底面１１ａには、放熱用のビアホール等が設けてある場合もある。
【００２５】
本実施形態の多層セラミック基板１では、キャビティ１１の底面１１ａの周縁部を構成する４辺のうち、少なくとも導体パターン１２と重なる２辺において、セラミック層４の貫通孔４ａ壁面がセラミック層４の直上に積層されるセラミック層５の貫通孔５ａ壁面より外側に位置している。また、本実施形態では、セラミック層４の貫通孔４ａの開口面積がセラミック層５の貫通孔５ａの開口面積より大とされており、キャビティ１１の開口寸法が底面１１ａの近傍で拡大されたような形状となっている。
【００２６】
セラミック層４に設けられた貫通孔４ａは、セラミック層５の貫通孔５ａより僅かにその壁面が外側に位置していればよく、例えばセラミック層４の貫通孔４ａ壁面とセラミック層５の貫通孔５ａ壁面との距離Ａを０．１ｍｍ以上とすればよい。ただし、セラミック層４の貫通孔４ａ壁面を外側に位置させすぎるとキャビティ１１の底部に形成されるデッドスペースも大きくなってしまうため、前記距離Ａは０．５ｍｍ以下とすることが好ましい。
【００２７】
ところで、後述するような各製造方法によって作製される多層セラミック基板においては、キャビティが特異的な形状を有しており、従来の多層セラミック基板のキャビティ形状と比べて樹脂封止において優位性を有している。以下、本実施形態の多層セラミック基板のキャビティ形状について説明する。
【００２８】
前記多層セラミック基板１を作製するに際しては、詳細は後述するが、収縮抑制材グリーンシート片に相当する第１嵌合シートや最上層複合グリーンシート、さらには収縮抑制グリーンシートによって基板用グリーンシートを拘束しながら焼成を行い、面内方向における収縮を抑制するようにしている。この場合、焼成の際に前記の通り積層体の両面が収縮抑制グリーンシートで拘束されていたため、焼成後、各基板用グリーンシートは厚み方向にのみ収縮し、面方向には収縮していないはずである。
【００２９】
しかしながら、詳細に観察すると、収縮抑制グリーンシート（第１嵌合シート、最上層複合グリーンシート、及び収縮抑制グリーンシート）直近の基板用グリーンシートについては面方向にほとんど収縮することはないが、収縮抑制グリーンシートから離れるにつれ、僅かではあるが面方向に収縮している。この面方向の収縮は、収縮抑制グリーンシートから離れるにつれて次第に大きくなる。このため、キャビティ１１の形状を詳しく観察すると、図２に模式的に示すように、収縮抑制グリーンシート直近の開口部よりも内部の方が開口面積が大きな、いわば太鼓型形状となっている。
【００３０】
この点についてさらに詳細に説明すると、前記キャビティ１１においては、開口部１１ｂにおける開口寸法Ｗ１が、キャビティ１１の深さ方向中途位置における開口寸法Ｗ２よりも小である。すなわち、キャビティ１１の開口部１１ｂにおける開口面積が、キャビティ１１の深さ方向中途位置１１ｃにおける開口面積よりも小である。本例の場合、キャビティ１１の開口面積が深さ方向中途位置１１ｃに至るまで次第に増加し、次いで少なくともセラミック層５まで次第に減少しており、キャビティ１１の内壁の断面形状は略円弧状である。したがって、キャビティ１１の形状は、深さ方向中途部が円弧状に膨出する形状とされており、前記太鼓型形状となっている。
【００３１】
なお、本発明において、底面形成用のセラミック層３の直上に積層されるセラミック層４の貫通孔４ａに対応する位置は、キャビティ１１の深さ方向中途位置１１ｃから除外するものとする。
【００３２】
キャビティ１１が前述のような形状を有する多層セラミック基板１にあっては、前記特異的なキャビティ形状であるが故に、信頼性の点で大きな利点を有する。例えば、図３に示すように、電子デバイス４０をキャビティ１１内に実装し、樹脂３００により樹脂封止した場合、前記の通りキャビティ１１の開口部１１ｂの開口寸法が内部よりも小さいので、充填した樹脂３００が脱落することはない。従来の形状では、樹脂３００により樹脂封止を行った場合、多層セラミック基板１を構成する各セラミック層２〜１０と封止を行う樹脂３００とで熱膨張率が異なることに起因して、封止した樹脂３００が剥離しキャビティ１１から脱落するという問題が発生する。特に、長期間に亘る温度変化の繰り返しにより、前記問題は顕著になる。前記多層セラミック基板１では、キャビティ１１の開口部１１ｂにおける開口面積がキャビティ１１の深さ方向中途位置１１ｃにおける開口面積よりも小であることから、キャビティ１１内に充填して硬化した樹脂３００は、内部の体積が大きいためキャビティ１１の開口部１１ｂを通り抜けることができず、キャビティ１１内に保持される。
【００３３】
以上のような特異的形状のキャビティ１１を有する多層セラミック基板１は、これまで実現されたことがなく、第１嵌合シートや最上層複合グリーンシート、さらには収縮抑制グリーンシートによって基板用グリーンシートを拘束しながら焼成することに加えて、焼成前の積層体を形成する際に、キャビティを形成する部分に切り込みにより分離された部分をそのまま残し、埋め込み用グリーンシートとしてこれを埋める形とし、プレスを行なう際に均一に圧力が加わるようにすることで形成することができる。理由について詳細は不明であるが、ただ単に収縮抑制グリーンシートで拘束するだけでは前記キャビティ形状とすることはできず、本発明の製造方法を適用することではじめて実現できることが実験的に確かめられている。
【００３４】
前述のような構成の多層セラミック基板１は、以下のような製造プロセスを実施することにより形成される。以下、本実施形態の多層セラミック基板の製造プロセスについて説明する。
【００３５】
前述のようなキャビティ１１を有する多層セラミック基板１は、複数のグリーンシートを積層し、これをプレスして積層体とした後、焼成することで作製するが、寸法精度を確保するために、焼成時の収縮を抑制する必要がある。また、それだけでは不十分であり、例えばプレス工程の際のキャビティ１１の開口部の潰れや、キャビティ１１の開口部周辺の盛り上がりによる変形を解消する必要がある。
【００３６】
そこで、本実施形態では、無収縮焼成方法を採用するとともに、キャビティに相当する空間内に埋め込み用グリーンシートを配した状態でプレス工程や焼成工程を行い、プレス時の潰れ等を解消するようにする。
【００３７】
本実施形態の製造プロセスの工程フローを図４に示す。本実施形態の製造プロセスは、図４に示す通り、基本的には、積層体形成工程（ステップＳ１）と焼成工程（ステップＳ２）、キャビティ形成工程（ステップＳ３）とを少なくとも有するものである。これらに加えて、収縮抑制シート除去工程（ステップＳ４）を有していても良い。積層体形成工程（ステップＳ１）には、グリーンシート形成工程（ステップＳ１１）、複合グリーンシート形成工程（ステップＳ１２）、切り込み形成工程（ステップＳ１３）、ビアホール形成工程（ステップＳ１４）、導体印刷工程（ステップＳ１５）、積層工程（ステップＳ１６）、及びプレス工程（ステップＳ１７）が含まれる。
【００３８】
以下、各工程について説明すると、前述の多層セラミック基板を作製するには、先ず、積層体形成工程（ステップＳ１）における最初の工程であるグリーンシート形成工程（ステップＳ１１）を行う。このグリーンシート形成工程（ステップＳ１１）では、図５（ａ）に示すセラミックグリーンシート（基板用グリーンシートに相当する。）２１と、図５（ｂ）に示す収縮抑制材グリーンシート２２とを形成する。これらセラミックグリーンシート２１及び収縮抑制材グリーンシート２２は、通常、プラスチックシート等の支持体２３の表面に密着させて形成する。支持体２３として使用するプラスチックシートは、表面が平滑なシートであれば如何なるものであっても良いが、例えばＰＥＴ（ポリエチレンテレフタレート）シート等が好ましい。支持体２３の厚さは、工程中に変形せず、且つ扱いやすい厚さであることが好ましく、一般的には５０〜１５０μｍである。
【００３９】
前記セラミックグリーンシート２１の作製方法としては、例えば、セラミック粉末と有機ビヒクルを混合してスラリー（誘電体ペースト）を調製し、これをドクターブレード法等のシート成形法により支持体２３（ＰＥＴシート等の樹脂シート）上に成膜する方法等を挙げることができる。作製する多層セラミック基板をガラスセラミック基板とする場合には、セラミック粉末に加えてガラス粉末を用い、これらを有機ビヒクルと混合したスラリーを使用すればよい。
【００４０】
なお、有機ビヒクルとは、バインダを有機溶剤中に溶解したものであり、主としてテルピネオール、ブチルカルビトール、アセトン、トルエン、イソプロピルアルコール等の溶媒、エチルセルロース、ポリビニルブチラール等のバインダ、ジ−ｎ−ブチルフタレート等の可塑剤で構成される。有機ビヒクルの含有量は、特に限定されず、通常の含有量、例えば、バインダは１〜５質量％、溶剤は１０〜５０質量％とすればよい。
【００４１】
誘電体ペーストは、前述のように有機ビヒクルを含有する有機系塗料としてもよいし、水に水溶性バインダ、分散剤等を溶解させた水溶系塗料としてもよい。ここで、水溶系バインダは、特に限定されず、ポリビニルアルコール、セルロース、水溶性アクリル樹脂、エマルジョン等から適宜選択すればよい。
【００４２】
また、前記の通り、誘電体ペーストにはセラミック粉末が含まれるが、当該セラミック粉末を構成する誘電体磁器組成物の組成等は任意である。したがって、セラミック粉末の作製に当たっては、誘電体磁器組成物の組成に応じて原料（主成分及び副成分）を選択すればよい。この場合、原料である主成分や副成分の材料形態は特に限定されない。また、原料である主成分及び副成分としては、酸化物や、焼成により酸化物となる化合物が用いられる。なお、焼成により酸化物になる化合物としては、例えば炭酸塩、硝酸塩、シュウ酸塩、有機金属化合物等が例示される。勿論、原料として、酸化物と、焼成により酸化物になる化合物とを併用してもよい。原料中の各成分の含有量は、焼成後に前記誘電体磁器組成物の組成となるように決定すればよい。また、前記セラミック粉末の製法も任意であり、例えば液相合成法、あるいは固相法のいずれから得られた粉末であっても良い。
【００４３】
ＬＴＣＣ基板であるガラスセラミック基板を作製する場合には、前記の通りセラミック粉末（セラミック成分）とガラス粉末（ガラス成分）を併用するが、このときこれらガラス成分とセラミック成分は、目的とする比誘電率や焼成温度に基づいて適宜選択すればよい。具体的には、１０００℃以下で焼成してガラスセラミック基板とすることが可能なアルミナ（セラミック成分：結晶相）と酸化ケイ素（ガラス成分：ガラス相）の組み合わせを例示することができる。その他、セラミックス成分としては、マグネシア、スピネル、シリカ、ムライト、フォルステライト、ステアタイト、コージェライト、ストロンチウム長石、石英、ケイ酸亜鉛、ジルコニア、チタニア等を用いることができる。ガラス成分としては、ホウケイ酸ガラス、ホウケイ酸バリウムガラス、ホウケイ酸ストロンチウムガラス、ホウケイ酸亜鉛ガラス、ホウケイ酸カリウムガラス等を用いることができる。ガラス成分は６０〜８０体積％とし、骨材であるセラミックス成分を４０〜２０体積％とすることが好ましい。ガラス成分が前記範囲を外れると複合組成物となり難く、強度及び焼結性が低下するからである。
【００４４】
一方、収縮抑制材グリーンシート２２の作製方法も、前記セラミックグリーンシート２１の作製方法と基本的には同様であるが、グリーンシートに含まれる成分が異なる。すなわち、収縮抑制材グリーンシート２２は、セラミックグリーンシート２１が焼結する温度では収縮し難い収縮抑制材料からなり、自身の収縮が抑制されたグリーンシートである。収縮抑制材料としては、石英、クリストバライト、若しくはトリジマイトの少なくとも一種を含む組成物等が使用可能である。あるいは、アルミナを含む組成物としても良い。
【００４５】
これらの収縮抑制材料は、セラミックグリーンシート２１に含まれるセラミック成分やガラス成分の焼成温度では焼結しないか、あるいは一部しか焼結しないため、セラミックグリーンシート２１の焼成温度では収縮が生じない。したがって、前記収縮抑制材料から構成される収縮抑制材グリーンシート２２を、セラミックグリーンシート２１と密着して積層すれば、セラミックグリーンシート２１の焼成時の平面方向の収縮を抑制するように働く。
【００４６】
なお、収縮抑制材グリーンシート２２の形成に際しては、前記収縮抑制材料（石英、クリストバライト、若しくはトリジマイトの少なくとも一種を含む組成物）に加えて焼結助剤を含有させてもよく、この場合にも同様の効果を得ることができる。焼結助剤を含有させた場合には、当該焼結助剤がセラミック成分やガラス成分の焼成温度で焼結するが、収縮抑制材料である石英、クリストバライト、若しくはトリジマイトの熱膨張係数がそれぞれ約２０ｐｐｍ／℃、約５０ｐｐｍ／℃、約４０ｐｐｍ／℃であり、セラミック成分やガラス成分に比べて大きいことから、焼結助剤が焼成後に収縮したとしても焼成前と焼成後の寸法変化が相殺され、セラミックグリーンシート２１の収縮を抑制することができる。
【００４７】
焼結助剤を併用する場合、使用する焼結助剤としては、セラミック成分やガラス成分の焼結開始温度以下で軟化するか、液相を生成する酸化物を挙げることができる。前者を用いた場合は、焼結助剤が軟化することによって前記収縮抑制材料の粒子同士が結合するため焼結し、後者を用いた場合は、収縮助剤が液相を生成することによって前記収縮抑制材料の粒子表面が反応し、粒子同士が結合するため焼結することとなる。焼結助剤として用いられる酸化物としては、特に限定されるものではないが、珪酸鉛アルミガラス、珪酸鉛アルカリガラス、珪酸鉛アルカリ土類ガラス、ホウ珪酸鉛ガラス、ホウ珪酸アルカリガラス、ホウ酸アルミ鉛ガラス、ホウ酸鉛アルカリガラス、ホウ酸鉛アルカリ土類ガラス、ホウ酸鉛亜鉛ガラス等を挙げることができ、これらのうちの一種以上を選択して用いればよい。
【００４８】
また、焼結助剤としてアルカリ金属化合物を用いることも可能である。アルカリ金属化合物にはＳｉＯ２の焼結の進行を促す効果がある。したがって、石英、クリストバライト、及びトリジマイトの少なくとも一種を含む組成物にアルカリ金属化合物を添加すれば、セラミックグリーンシート２１の焼成に伴って収縮抑制材グリーンシート２２が僅かに焼結することとなる。ここで、アルカリ金属化合物は特に限定されないが、例えば、炭酸リチウム、炭酸カリウム、炭酸ナトリウム、酸化リチウム、酸化カリウム等を挙げることができる。
【００４９】
さらに、収縮抑制材グリーンシート２２に使用する材料として、トリジマイトと難焼結性の酸化物を含む組成物を用いることも可能である。トリジマイトは、組成の選択により焼結温度を種々変化させることができる材料である。ただし、トリジマイトは熱膨張係数が大きく、温度によっては熱膨張係数が４０ｐｐｍ／℃にも達する。このため、例えばガラスセラミック材料（約３〜１０ｐｐｍ／℃）との熱膨張差がありすぎて、セラミックグリーンシート２１が焼結する前に剥れてしまうことがある。そこで、これを防ぐためにセラミックグリーンシート２１の焼成温度で焼結しない酸化物を加えて熱膨張係数を調節し、セラミックグリーンシート２１が焼結する前に剥れてしまうことを抑止する。セラミックグリーンシート２１の焼成過程において焼結しない酸化物としては、特に限定されないが、例えば石英、溶融石英、アルミナ、ムライト、ジルコニア等を挙げることができる。
【００５０】
以上のようにしてセラミックグリーンシート２１や収縮抑制材グリーンシート２２を作製するが、これらセラミックグリーンシート２１や収縮抑制材グリーンシート２２の一層当たりの厚さは、後述するビア電極や内部電極の形成を考慮して、２０μｍ〜３００μｍ程度とすることが好ましい。
【００５１】
前記セラミックグリーンシート２１及び収縮抑制材グリーンシート２２の作製の後、複合グリーンシート形成工程（ステップＳ１２）において、これらを利用して複合グリーンシート（セラミックグリーンシートと収縮抑制材グリーンシートとを組み合わせたグリーンシート）を作製する。ここで作製する複合グリーンシートは、底面形成用グリーンシートの直上に積層される第１複合グリーンシート（第１キャビティ形成用グリーンシート）と、最上層の収縮抑制材グリーンシートとして積層される最上層複合グリーンシートである。
【００５２】
第１複合グリーンシート２６を作製するには、図６（ａ）に示すように、先ず、前記グリーンシート形成工程（ステップＳ１１）で作製したセラミックグリーンシート２１に第１貫通孔２４を設ける。第１貫通孔２４は、例えばセラミックグリーンシート２１を支持体２３の表面に密着させたままの状態で、セラミックグリーンシート２１の所定の部分をパンチャーの金型で打ち抜いて形成しても良く、レーザ光、マイクロドリル、パンチング等により形成しても良い。第１貫通孔２４はキャビティの底面形状に対応して形成されるものである。第１貫通孔２４の形状は特に限定されず、例えば正方形であっても良く、長方形や円形等であっても良い。
【００５３】
また、グリーンシート形成工程（ステップＳ１１）で作製した収縮抑制材グリーンシートを、支持体２３の上で前記第１貫通孔２４と略同形状に切断し、第１嵌合シート２５（収縮抑制材グリーンシート片に相当する。）とする。これをセラミックグリーンシート２１の第１貫通孔２４に嵌め込み、第１複合グリーンシート２６を形成する。このとき、第１複合グリーンシート２６を平坦なものとするために、セラミックグリーンシート２１と第１嵌合シート２５の厚さは同一とすることが好ましい。
【００５４】
最上層複合グリーンシート２９の作製方法も先の第１複合グリーンシート２６の作製方法と同様であるが、最上層複合グリーンシート２９においては、図６（ｂ）に示すように、収縮抑制材グリーンシート２２に貫通孔を設け、ここにセラミックグリーンシート片を嵌め合わせる。すなわち、グリーンシート形成工程（ステップＳ１１）で作製した収縮抑制材グリーンシート２２に、キャビティの開口形状に応じた第２貫通孔２７を設ける。第２貫通孔２７の形成方法は、前述の第１貫通孔２４と同じである。そして、グリーンシート形成工程（ステップＳ１１）で作製したセラミックグリーンシートを、支持体の上で前記第２貫通孔２７と略同形状に切断し、第２嵌合シート２８とする。収縮抑制材グリーンシート２２の第２貫通孔２７に第２嵌合シート２８を嵌め込み、支持体２３から剥離して最上層複合グリーンシート２９とする。なお、この場合にも、最上層複合グリーンシート２９を平坦なものとするために、収縮抑制材グリーンシート２２と第２嵌合シート２８の厚さは同一とすることが好ましい。
【００５５】
切り込み形成工程（ステップＳ１３）では、前記セラミックグリーンシート２１に切り込みを形成し、キャビティ形成用グリーンシートとする。すなわち、切り込み形成工程（ステップＳ１３）では、グリーンシート形成工程（ステップＳ１１）で作製したセラミックグリーンシート２１に切り込み（若しくは不連続部）３１を設け、図７に示すような切り込み形成シート３０とする。切り込み３１とは、セラミックグリーンシート２１の厚さ方向に貫通している不連続部のことである。なお、不連続部にはシートの厚さ方向に貫通していないものも含む。ここで、切り込み３１で囲まれる部分３０ａの端面は、切り込み形成シート３０を図８に示す底面形成用グリーンシート３２及び第１複合グリーンシート２６に重ね合わせたときに、図９に示すように少なくともキャビティ底面形成用グリーンシート３２に形成された導体パターン１２がキャビティ１１の底面１１ａの周縁部を跨ぐように形成される部分において、第１複合グリーンシート２６の第１貫通孔２４の開口壁面より内側に位置するように設定する。また、切り込み３１は、切り込み形成シート３０上に最上層複合グリーンシート２９を重ねたときに、第２貫通孔２７と重なるように、第２貫通孔２７と同位置、略同形状に形成される。
【００５６】
切り込み３１は、セラミックグリーンシート２１を支持体２３の表面に密着させたままの状態で、セラミックグリーンシート１の所定の部分にパンチャーの金型を押し付けて形成しても良く、レーザ光、マイクロドリル、パンチング等により形成しても良い。
【００５７】
なお、切り込み形成工程（ステップＳ１３）は、セラミックグリーンシート２１の１枚毎に切り込みを設けることとしても良く、２枚以上のセラミックグリーンシート２１を重ねた後にまとめて切り込みを設けることとしても良い。いずれの場合においても、切り込み形成シート３０では、切り込み３１により分離された部分に相当する切り込み３１の内側部分３０ａをそのまま残し、積層及び焼成の際に埋め込み用グリーンシートとして利用する。
【００５８】
以上により作製した第１複合グリーンシート２６や切り込み形成シート３０、さらにはキャビティの底面を構成するセラミックグリーンシート（底面形成用グリーンシート）等、焼成後に多層セラミック基板の各セラミック層を構成するセラミックグリーンシート（以下、これらを併せて「誘電体層シート」と称する。）に、ビアホールやビア電極、内部電極パターン等を形成する。ビア電極は、ビア電極ペーストを例えば穴埋め印刷により充填して固化させることにより形成する。内部電極パターンは、例えば、セラミックグリーンシートに内部電極ペーストをスクリーン印刷により所定のパターンで塗布することにより形成する。
【００５９】
具体的には、ビアホール形成工程（ステップＳ１４）では、誘電体層シートにビア電極を形成するための孔であるビアホールを形成する。ビアホールは、レーザ光、マイクロドリル、パンチング等により形成する。誘電体層シートにレーザ光を照射すると、誘電体層シートのセラミック粉末やバインダ樹脂を昇華させることで孔をあけることができる。使用するレーザは、波長の短いＵＶ−ＹＡＧレーザやエキシマレーザが好ましい。このようにレーザ光を使用してビアホールを形成すれば、ビアホールの径を容易に１００μｍ以下にすることができる。また、マイクロドリルやパンチングは、レーザ光に比べビアホールの径を小さくすることは難しいが、低コストで加工できるというメリットがある。いずれにしても、これらの手法により形成されるビアホールに導電体ペーストを充填することで、微少なビア電極を精度良く形成できる。
【００６０】
導体印刷工程（ステップＳ１５）では、ビアホール形成工程（ステップＳ１４）で形成したビアホールに導電性ペーストを充填し、ビア電極を形成する。導電性ペーストとしては、例えば銅、銀、銀パラジウム、パラジウム、ニッケル等の金属粉末又は合金粉末を含有して、所定の流動性を有する粘度に調整されたビア電極ペーストを用いる。
【００６１】
また、導体印刷工程（ステップＳ１５）では、誘電体層シートの表面に内部電極パターンを所定のパターンで印刷する。特に導体印刷工程（ステップＳ１５）では、図８に示すように、セラミックグリーンシート２１の表面に導体パターン１２を形成し、底面形成用グリーンシート３２を作製する。導体パターン１２は、焼成後の多層セラミック基板においてキャビティ１１の底面１１ａを構成する領域の周縁部（図８中点線で示す）を跨ぐように形成される。
【００６２】
導体パターン１２や内部電極パターンの形成には、前述の導電性ペーストと同様、例えば銅、銀、銀パラジウム、パラジウム、ニッケル等の金属粉末又は合金粉末を含有して、所定の流動性を有する粘度に調整された内部電極ペーストを用いる。内部電極ペーストとビア電極ペーストは異なる材料であっても良い。
【００６３】
なお、誘電体層シートの構成材料が耐還元性を有しており、導電材料に安価な卑金属を用いることもできるので、導電材料としてはニッケルあるいはニッケル合金を用いても良い。ニッケル合金としては、マンガン、クロム、コバルトおよびアルミニウムなどから選択される１種以上の元素とニッケルとの合金が好ましく、合金中におけるニッケルの含有量は９５質量％以上であることが好ましい。なお、ビア電極及び内部電極パターンは、リン（Ｐ）などの各種微量成分を０．１質量％程度以下含有していても良い。内部電極パターンの厚さは用途に応じて適宜決定されるが、例えば、１μｍ〜１５μｍ程度であることが好ましく、２．５μｍ〜１０μｍ程度であればより好ましい。
【００６４】
ビア電極ペースト、あるいは内部電極ペーストは、誘電体ペーストと同様のビヒクルと混練して作製される。ビア電極ペースト或いは内部電極ペーストにおけるビヒクルの含有量は誘電体ペーストと同様に調整する。また、ビア電極ペースト或いは内部電極ペーストには、必要に応じて分散剤、可塑剤、誘電体材料、絶縁体材料などの添加物を添加してもよい。その添加量は、合計で１０質量％以下とすることが好ましい。
【００６５】
前記により各誘電体層シートにビア電極や内部電極パターンを形成した後、積層工程（ステップＳ１６）において作製した各シートを積層し、積層体３３を形成する。この積層工程（ステップＳ１６）から収縮抑制シート除去工程（ステップＳ４）までにおける積層体の構成を図９（ａ）から図９（ｄ）に示す。なお、図９（ｃ）に示す工程と図９（ｄ）に示す工程については、順序が逆になる場合や、あるいは同時に行われる場合もあることを付記しておく。
【００６６】
前記積層工程（ステップＳ１６）では、図９（ａ）に示すように、最下層から収縮抑制グリーンシート２２、セラミックグリーンシート２１、底面形成用グリーンシート３２、第１複合グリーンシート２６、切り込み形成シート３０、最上層複合グリーンシート２９の順に積層する。
【００６７】
本発明では、焼成後の多層セラミック基板におけるキャビティ１１の底面１１ａの周縁部と導体パターン１２とが平面的に重なる部分において、第１嵌合シート２５（収縮抑制材シート片）の端面をその上に積層される切り込み形成シート３０の切り込み３１の内側部分（埋め込み用グリーンシート）３０ａの端面より外側に位置させるように設定する必要がある。本実施形態においては、図９（ａ）に示すように、第１嵌合シート２５（収縮抑制材シート片）の大きさがその上に積層される切り込み形成シート３０の切り込み３１により分離された部分（埋め込み用グリーンシート）の大きさより大となるように設定している。
【００６８】
第１嵌合シート２５（収縮抑制材シート片）の端面は、その上に積層される切り込み３１の内側部分３０ａ（埋め込み用グリーンシート）の端面より僅かに外側に位置していればよく、焼成後の多層セラミック基板において、セラミック層４の貫通孔４ａ壁面とセラミック層５の貫通孔５ａ壁面との距離Ａが０．１ｍｍ〜０．５ｍｍとなるように、第１嵌合シート２５及び最下層の切り込み形成シート３０の切り込み３１の内側部分３０ａの形状をそれぞれ設定すればよい。
【００６９】
なお、各シートは少なくとも１枚以上あれば良く、複数枚であっても良い。本例の場合、１枚のセラミックグリーンシート２１と１枚の底面形成用グリーンシート３２とを積層し、さらにその上に１枚の第１複合グリーンシート２６及び６枚の切り込み形成シート３０を積層している。したがって、これら９層が基板用グリーンシートに相当することになり、第１複合グリーンシート２６及び６枚の切り込み形成シート３０がキャビティ形成用グリーンシートに相当することになる。なお、キャビティ形成用グリーンシートのうち第１複合グリーンシート２６が第１キャビティ形成用グリーンシートに相当し、最下層の切り込み形成シート３０が第２キャビティ形成用グリーンシートに相当する。積層体３３の構成は、上下が逆であっても良く、収縮抑制グリーンシート２２を挟んで上下に同様に各シートが積層されても良い。
【００７０】
また、例えば前述のように切り込み形成シート３０を２枚以上積層する場合、各切り込み形成シート３０の材質を同じとしても良いし、あるいは各切り込み形成シート３０の材質を異なる材質としてもよい。ただし、後者の場合、各切り込み形成シート３０において、プレス時の圧縮率、焼成時の収縮率、熱膨張係数等が略等しくなるようにすることが好ましい。これにより、各切り込み形成シート３０の圧縮率、収縮率、熱膨張係数の差から生じる基板の反りを抑制することができる。
【００７１】
このようにして積層される積層体３３の全体の厚さは、多層セラミック基板の小型化及び低背化の要求から、１ｍｍ以下であることが好ましい。また、積層体３３のうち、キャビティを構成する部分となるキャビティ形成用グリーンシート（６枚の切り込み形成シート３０及び第１複合グリーンシート２６）の積層高さ（キャビティの深さに相当する。）は、キャビティに収容する電子デバイスの寸法に合わせて設定する。
【００７２】
前記積層工程（ステップＳ１６）の後、プレス工程（ステップＳ１７）を行うが、このプレス工程（ステップＳ１７）は、積層工程（ステップＳ１６）で作製した積層体３３を圧着する工程である。圧着は通常の上下パンチが平坦な金型に入れて行なう。圧着の条件は、圧着の圧力が３０〜８０ＭＰａで、圧着時間は１０分程度が好ましい。本実施形態では、積層体３３の最上層面、最下層面がそれぞれ平坦面となっており、さらに、キャビティを形成する部分に切り込み３１の内側部分３０ａをそのまま残し、埋め込み用グリーンシートとしてこれを埋める形としているので、プレスを行なう際に均一に圧力をかけることができる。したがって、従来技術のようにキャビティの開口部が、付加する圧力で潰れて変形したり、損傷を生じたりすることはない。
【００７３】
次に、焼成工程（ステップＳ２）を行う。焼成工程（ステップＳ２）では、プレス工程（ステップＳ１７）で圧着した積層体３３を焼成する。なお、焼成に際しては、通常、作製した積層体３３に対して脱バインダ処理を行うが、この場合の脱バインダ処理条件は通常のもので良い。脱バインダ処理を行った後、焼成を行い、積層焼成体３４を形成する。焼成時の雰囲気は、特に限定されない。一般に、ビア電極及び内部電極パターンにニッケルあるいはニッケル合金等の卑金属を用いる場合には、還元性雰囲気とすることが好ましい。焼成温度は８００℃〜１０００℃とすることが好ましい。導体材料や抵抗材料を同時焼成することができ、このような多層セラミック基板は、高周波重畳モジュール、アンテナスイッチモジュール、フィルタモージュール等のＬＴＣＣモジュール用として使用することができる。
【００７４】
焼成工程（ステップＳ２）を施した積層焼成体３４は、図９（ｂ）に示すように、切り込み３１の内側部分３０ａがキャビティから突出する。これは、以下の理由による。積層体３３を焼成すると、誘電体層シートであるセラミックグリーンシート２１、底面形成用グリーンシート３２、第１複合グリーンシート２６、及び切り込み形成シート３０は焼結し、収縮しようとする。このとき、セラミックグリーンシート２１は、下層の収縮抑制グリーンシート２２に密着している。収縮抑制グリーンシート２２は前述の通り、誘電体層シートの焼成温度では収縮しない。このためセラミックグリーンシート２１の平面方向の収縮が抑制される。また、切り込み形成シート３０の切り込み３１の外側部分３０ｂは、上層の最上層複合グリーンシート２９に密着しているので、同様に収縮が抑制される。さらに、キャビティの底部においては、底面形成用グリーンシート３２は第１複合グリーンシート２６の第１嵌合シート２５と密着しているので、同様に収縮が抑制される。
【００７５】
これに対して、切り込み形成シート３０の切り込み３１の内側部分３０ａは、上層側に収縮抑制のシートが無いため、収縮が抑制されない。したがって、切り込み１３の内側部分３０ａは、平面方向に収縮し、切り込み３１の外側部分３０ｂから分離される。この収縮は、キャビティ底部の第１嵌合シート２５から上層方向に離れるにしたがって大きくなり、切り込み３１の内側部分３０ａが平面方向に収縮した分だけ、厚さ方向の収縮率は小さくなる。したがって、第１嵌合シート２５と第２嵌合シート２８とこれらの間に挟まれた部分（前記切り込み３１の内側部分３０ａ）は、焼成後には積層焼成体３４の表面から突出した形になる。
【００７６】
ところで、例えば図１０に示すように第１嵌合シート（収縮抑制材シート片）２０３と切り込み形成シートの切り込みで囲まれる領域（埋め込み用グリーンシート）２０９とを略同形状とするとともに、導体パターン２０１と重なる部分において収縮抑制材シート片２０３とその上の埋め込み用グリーンシート２０９とで端面を同一平面上に位置させた場合、キャビティの底面の周縁部を跨ぐ状態で配された導体パターン２０１が断線するという問題がある。底面形成用グリーンシート２０２のうち第１嵌合シート２０３が配された領域（キャビティ底面内）は、第１嵌合シート２０３の強い拘束力により面内方向へはほとんど収縮しないのに対し、キャビティの側壁の周囲の領域（切り込み形成シート２０４、第１複合グリーンシート２０５、底面形成用グリーンシート２０２）については、積層方向中央に向かうに従って収縮抑制材グリーンシート２０６及び最上層複合グリーンシート２０７による拘束力が弱まる傾向にあるため、拘束力の弱いキャビティの側壁下端部２０８は、キャビティから離れる面内方向へ大きく収縮する。この結果、キャビティの底面の周縁部に応力が集中し、この部分に位置する導体パターン２０１の断線を引き起こす。
【００７７】
そこで本実施形態では、キャビティ底面周縁部の少なくとも導体パターン１２と重なる部分において、第１嵌合シート（収縮抑制材シート片）２５の端面を切り込み形成シート３０の切り込み３１の内側部分（埋め込み用グリーンシート）３０ａの端面より外側に位置させる。これにより、第１嵌合シート２５の上面の一部が最下層の切り込み形成シート３０の下面の一部に面接触し、この接触面２５ａにより第１嵌合シート２５の拘束力がその上に積層される複数の切り込み形成シート３０のキャビティ側壁近傍領域に対しても及ぶことになる。このため、第１嵌合シート２５が切り込み形成シート３０（キャビティ側壁の下端部）の面内方向への収縮を拘束する結果、導体パターン１２に加わる応力が弱まり、導体パターン１２の断線を抑制することができる。
【００７８】
前述のように、第１嵌合シート２５や第２嵌合シート２８、これらの間に挟まれた部分（前記切り込み３１の内側部分３０ａ）は、セラミックグリーンシート２１や切り込み形成シート３０の切り込み３１の外側部分３０ｂ等とは異なる収縮状態となり、例えば切り込み形成シート３０の切り込み３１の内側部分３０ａは外側部分３０ｂから完全に分離される。また、底部においても、前記第１嵌合シート２５が焼成により脆化しており、この部分での拘束力も弱くなっている。したがって、図９（ｃ）に示すように、キャビティを埋めていた第１嵌合シート２５や第２嵌合シート２８、これらの間に挟まれた部分（前記切り込み３１の内側部分３０ａ）は、小さな刺激で脱落させることができる。なお、キャビティの形状が複雑な場合においても容易に切り込み３１の内側部分３０ａを脱落させることができる。また、切り込み３１の内側部分３０ａを脱落させるためには、小さな力を加えることとしても良い。
【００７９】
すなわち、図９（ｃ）に示すように、前記第１嵌合シート２５や第２嵌合シート２８、これらの間に挟まれた部分（前記切り込み３１の内側部分３０ａ）を除去してキャビティを形成するとともに、必要に応じて収縮抑制シート除去工程（ステップＳ４）を行う。収縮抑制シート除去工程（ステップＳ４）では、図９（ｄ）に示すように、積層焼成体３４の最上層のシート３５や最下層のシート３６（収縮抑制材グリーンシート２２や最上層複合グリーンシート２９の焼成物）を除去する。これらを除去する方法は、積層焼成体３４を溶剤中で通常の超音波洗浄を行なうこととしても良く、積層焼成体３４にウェットブラストを施すこととしても良い。ウェットブラストは、水に研磨剤を混合した液体をコンプレッサからの圧縮空気で加速させ、被加工物に吹きつけて、洗浄と表面処理を同時に行なう方法である。また、収縮抑制材グリーンシートをトリジマイト−シリカ系やクリストバライト−シリカ系等の材料で形成した場合、焼成後、最上層のシート３５と最下層のシート３６の主要部分は自然剥離するので、僅かに残る部分を洗浄すれば良い。
【００８０】
なお、図９（ｃ）に示すように、第１嵌合シート２５の焼成物のうち少なくとも切り込み形成シート３０の外側部分３０ｂと重なっていた部分は崩れており、この崩れた部分は、図示は省略するが、脱落前の位置（キャビティ１１の底面近傍のデッドスペース）に残渣として残っている。よって、この残渣は、ウェットブラスト等により洗浄し、除去することが好ましい。第１嵌合シート２５の残渣の除去は、積層焼成体３４の最上層のシート３５や最下層のシート３６（収縮抑制材グリーンシート２２や最上層複合グリーンシート２９の焼成物）の洗浄除去と同時に行ってもよく、また、別途行ってもよい。
【００８１】
以上の工程の他、必要に応じて切断工程、研磨工程等を行い、図１に示す多層セラミック基板１を得る。切断工程では、ダイヤモンドスクライブで分割しても良く、積層焼成体３４が厚い場合はダイシング方式で切断しても良い。研磨工程は、例えばラッピングにより行なう。ラッピングは回転定盤に砥粒を含まず、加工液中に砥粒を含ませ、加工対象を砥ぐ加工法である。また、湿式バレルを用いる方法としても良い。
【００８２】
製造される多層セラミック基板１には、電子デバイス４０が搭載されるが、この電子デバイス４０を搭載した状態を図１１に示す。図１１に示すように、電子デバイス４０は多層セラミック基板１のキャビティ１１の中に収容される。電子デバイス４０の裏面はキャビティ１１の底面１１ａに露呈した導体パターン１２に接続される。さらに、電子デバイス４０は、ボンディングワイヤ４１で多層セラミック基板１に形成された電極（図示は省略する。）に接続される。電極は、多層セラミック基板１の表面に印刷された表面電極、ビア電極、さらには多層セラミック基板１の内部に印刷された内部電極等である。このように本実施形態の製造方法により作製される多層セラミック基板は、電子デバイスを多層セラミック基板の内部に収容でき、小型化及び低背化の要求を満足することができる。
【００８３】
（第２の実施形態）
第２の実施形態は、キャビティの底面の周縁部全体にわたって、第１キャビティ形成用セラミック層の貫通孔壁面を第２キャビティ形成用セラミック層の貫通孔壁面より外側に位置させた例である。以下、先の説明と重複する部分についてはその詳細な説明を省略する。
【００８４】
前記第１実施形態において、キャビティ１１の底面１１ａの周縁部のうち導体パターン１２の存在しない辺においては、当該導体パターン１２の断線の懸念がないため、収縮抑制材グリーシート片に相当する第１嵌合シート２５と埋め込み用グリーンシート３０ａとで端面を同一平面上に位置させている。このため、この部分に対応する切り込み形成シート３０は第１嵌合シート２５の拘束力を受けず面内方向へ大きく収縮するが、例えばキャビティ１１の側壁の下方のセラミック層の層間に内部電極パターンが設けられている場合には、当該内部電極パターンが断線するおそれがある。
【００８５】
そこで本実施形態では、キャビティ１１の底面１１ａの周縁部全体にわたって、第１嵌合シート２５の端面を埋め込み用グリーンシート３０ａの端面より外側に位置させることで、セラミック層４の貫通孔４ａ壁面をセラミック層５の貫通孔５ａの壁面より外側に位置させている。すなわち、図１２に示すように、本実施形態の多層セラミック基板４５では、キャビティ１１の底面１１ａの導体パターン１２が形成されていない周縁部においても、セラミック層４の貫通孔４ａ壁面をセラミック層５の貫通孔５ａ壁面より外側に位置させている。
【００８６】
図１２に示すような多層セラミック基板４５を得るためには、第１複合シート２６と切り込み形成シート３１とを積層したとき、第１嵌合シート２５の端面全体が、切り込み形成シート３０の切り込み３１の内側部分（埋め込み用グリーンシート）３０ａの外側に位置するように設定すればよい。これにより、第１嵌合シート２５が切り込み形成シート３０の内周縁部近傍の全体を拘束するため、キャビティ１１の底面１１ａの周縁部全体において、切り込み形成シート３０の面内方向への収縮が抑制される。その結果、導体パターン１２のみならず、キャビティ側壁の下方に設けられた内部電極パターンの断線も抑制することができる。
【００８７】
図１３は、四角形状の開口を有するキャビティ１１の周縁部の全辺に導体パターン１２が設けられている例を示す図である。図１３に示す多層セラミック基板１においては、キャビティ１１の底面１１ａの周縁部全体において、セラミック層４の貫通孔４ａ壁面がセラミック層５の貫通孔５ａ壁面より外側に位置しており、キャビティ底面に露呈する導体パターン１２や内部電極パターンの断線を確実に抑制することができる。
【００８８】
また、例えば図１４に示すように、導体パターン１２がキャビティ１１の底面１１ａの全体に形成されていてもよい。この場合も、得られる多層セラミック基板１において、少なくとも導体パターン１２と重なる部分におけるセラミック層４の貫通孔４ａ壁面がセラミック層５の貫通孔５ａ壁面より外側に位置しており、導体パターン１２や内部電極パターンの断線を確実に抑制することができる。
【００８９】
（第３の実施形態）
以下、第３の実施形態について説明する。本実施形態と先の第１の実施形態との相違は、キャビティが多段形状のキャビティ（本例の場合、二段形状の二段底キャビティ）であることである。
【００９０】
以下、二段底キャビティを有する多層セラミック基板について、図１５を参照しながら説明する。図１５に示す多層セラミック基板５０は、二段底キャビティ５１を有し、複数（ここでは１４層）のセラミック層が積層一体化されている。セラミック層３が底面形成用セラミック層に相当し、その上面の一部がキャビティの底部に臨み、二段底キャビティ５１の一番深い底面５１ａを構成する。多層セラミック基板５０を構成するセラミック層のうち、セラミック層２〜９までの構成は、第１の実施形態と略同様である。セラミック層１０の一部は二段底キャビティ５１の１段目の底面５１ｂを構成している。したがって、セラミック層１０は底面形成用セラミック層に相当する。また、セラミック層１０の表面には導体パターン５２が設けられている。
【００９１】
セラミック層１０上に積層されるセラミック層５３〜５７は、それぞれ貫通孔５３ａ〜５７ａを有し、キャビティ形成用セラミック層に相当する。セラミック層５３〜５７の貫通孔５３ａ〜５７ａが連なることにより、二段底キャビティ５１のうち浅い方の空間を規定する側壁が構成される。
【００９２】
本実施形態の多層セラミック基板５０では、１段目の底面５１ｂにおいて導体パターン５２が底面５１ｂの周縁部を跨ぐ状態で形成されている部分において、セラミック層１０に接するセラミック層５３の貫通孔５３ａ壁面がセラミック層５４の貫通孔５４ａ壁面の外側に位置している。
【００９３】
本実施形態の多層セラミック基板を作製するに際しては、後述するように、キャビティの一番深い底面に対応して第１複合グリーンシートを配する他、キャビティの１段目の底面（段差面）に対応して第２複合グリーンシートを配し、さらに各段のキャビティ部の寸法に合わせて大きさが異なる切り込み形成シートを積層する。
【００９４】
図１６は、図１５に示す多層セラミック基板のキャビティ形状を詳細に示す図である。ここで、各キャビティ部５１ｃ，５１ｄにおいては、収縮抑制グリーンシートから離れるにつれ面方向の収縮が次第に大きくなっており、それぞれ開口部における開口寸法が、深さ方向中途位置における開口寸法よりも小さくなっている。本例の場合、最も表面に近い１段目のキャビティ部５１ｃの形状は深さ方向中途部が膨出する形状とされており、当該キャビティ部５１ｃの開口面積が、深さ方向中途位置に至るまで次第に増加し、次いで少なくとも１段目のキャビティ部５１ｃ底面から数えて２層目のキャビティ形成用セラミック層まで次第に減少している。すなわち、キャビティ部５１ｃについては、開口部の開口寸法をＷ３、深さ方向中途位置の開口寸法をＷ４としたときに、Ｗ３＜Ｗ４である。同様に、キャビティ部５１ｄについても、開口部の開口寸法をＷ５、深さ方向中途位置の開口寸法をＷ６としたときに、Ｗ５＜Ｗ６である。また、各キャビティ部５１ｃ，５１ｄの側壁の断面形状は円弧状であり、したがって各キャビティ部５１ｃ，５１ｄの形状は、いわば壺形を呈することになる。
【００９５】
なお、２段目以降のキャビティ部（ここではキャビティ部５１ｄ）については、必ずしも前記壺形に限らず、図１７に示すように、開口面積が最も大きく、深さ方向において次第に開口面積が漸減する形状であってもよい。この場合には、開口部の開口寸法をＷ５、深さ方向中途位置の開口寸法をＷ６としたときにＷ５＞Ｗ６であり、１段目のキャビティ部５１ｃが壺形であるのに対して、２段目のキャビティ部５１ｄは、いわば椀状を呈することになる。２段目以降のキャビティ部の形状を前記椀状とすることにより、当該キャビティ部５１ｄに電子デバイスを実装する際のワイヤボンディング等が容易になり、効率的なデバイス実装が可能になる。
【００９６】
本実施形態の多層セラミック基板５０では、前記の通り、多段形状のキャビティ５１において、少なくともキャビティ部５１ｃの形状が開口部よりも内部の方が開口面積が大きな太鼓型形状となっており、したがって各キャビティ部５１ｃ，５１ｄにおいて樹脂封止の信頼性を確保することが可能である。
【００９７】
以下、前述のような構成の多層セラミック基板５０の製造方法について説明する。本実施形態と先の第１の実施形態との相違は、キャビティを多段形状のキャビティ（本例の場合、二段形状の二段底キャビティ）とすることである。したがって、二段底キャビティとするために、キャビティの一番深い底面に対応して第１複合グリーンシートを配する他、キャビティの１段目の底面（段差面）に対応して第２複合グリーンシートを配すること、貫通孔の大きさが異なる切り込み形成シートを積層することが工程上の相違点である。
【００９８】
本実施形態では、複合グリーンシート形成工程（ステップＳ１２）において、図１８（ａ）に示す第２複合グリーンシート４３を形成する。第２複合グリーンシート４３の作製に際しては、先ず、グリーンシート形成工程（ステップＳ１１）で作製したセラミックグリーンシート２１に前述の第１貫通孔２４と重なり且つ第１貫通孔２４よりも大きな第３貫通孔４４を設ける。第３貫通孔４４の形成方法は、前述の第１貫通孔２４の形成方法と同様である。
【００９９】
そして、グリーンシート形成工程（ステップＳ１１）で作製した収縮抑制材グリーンシート２２を、第３貫通孔４４と略同形状に切断し、第３嵌合シート４５とし、第３貫通孔４４に嵌め込む。さらに、この嵌め込まれた第３嵌合シート４５に切り込み３１と同位置且つ略同形状となる第４貫通孔４６を設け、ここにセラミックグリーンシート２１を第４貫通孔４６と略同形状に切断した第２嵌合シート２８を嵌め込む。このようにして、第２複合グリーンシート４３を形成する。第２複合グリーンシート４３の作製に際しては、前記手順とは逆に、先に第２嵌合シート２８を第４貫通孔４６に嵌め込み、後に第３嵌合シート４５を、第３貫通孔４４に嵌め込むこととしても良い。
【０１００】
また、本実施形態では、切り込み形成工程（ステップＳ１３）において、図１８（ｂ）に示すように、第１実施形態における切り込み形成シート３０とは別の切り込み形成シート（第２切り込み形成シート４７）を形成する。この第２切り込み形成シート４７と先の切り込み形成シート３０との相違は、切り込み４８の寸法が切り込み３１の寸法よりも大きいことである。具体的には、第２切り込み形成シート４７では、切り込み４８は、第２複合グリーンシート４３の第３貫通孔４４と重なり且つ第３貫通孔４４の大きさより小さい形状とする。切り込み形成シート３０と同様に、第２切り込み形成シート４７においても、切り込み４８により分離された部分４７ａをそのまま残し、積層及び焼成の際に埋め込み用グリーンシートとして利用する。
【０１０１】
また、導体印刷工程（ステップＳ１５）において、図１９に示すように、最上層の切り込み形成シート３０の表面にキャビティ底面５１ｂの周縁部を跨ぐように導体パターン５２を形成し、第２底面形成用グリーンシート５８を作製する。また、第１の実施形態と同様にして、グリーンシート２１の表面に導体パターン１２を形成し、底面形成用グリーンシート３２を作製する。
【０１０２】
本実施形態では、グリーンシート形成工程（ステップＳ１１）においては第２複合シート４３に嵌め込まれる第３嵌合シート４５（第３貫通孔４４）の大きさに、また、切り込み形成工程（ステップＳ１３）においては第２切り込み形成シート４７に形成する切り込み４８が作る領域の大きさにそれぞれ注意する必要がある。具体的には、第２底面形成用グリーンシート５８上に第２複合シート４３と第２切り込み形成シート４７とを積層したとき、少なくとも１段目の底面５１ｂの周縁部を跨ぐように導体パターン５２が設けられる部分において、第２複合シート４３における第３嵌合シート４５（第３貫通孔４４）の端面を、第２切り込み形成シート４７における切り込み４８により分離された部分４７ａの端面より外側に位置させるように設定する。なお、第３嵌合シート４５のように端面として外周端面と内周端面とが存在する場合、キャビティ側壁と対向する面である外周端面を、切り込み４８により分離された部分４７ａの端面より外側に位置させればよい
【０１０３】
本実施形態において各シートを積層した積層体５４の例を図２０（ａ）に示す。積層体５４を構成する各層は、下から順に以下のように積層される。すなわち、最下層から収縮抑制グリーンシート２２、セラミックグリーンシート２１、底面形成用グリーンシート３２、第１複合グリーンシート２６、切り込み形成シート３０、第２底面形成用グリーンシート５８、第２複合グリーンシート４３、第２切り込み形成シート４７、最上層複合グリーンシート２９の順に積層する。なお、各シートの積層枚数は、収縮抑制グリーンシート２２、底面形成用グリーンシート３２、第１複合グリーンシート２６、第２底面形成用グリーンシート５８、第２複合グリーンシート４３、及び最上層複合グリーンシート２９については１枚である。勿論、これらを複数枚重ねて使用することとしても良い。セラミックグリーンシート２１、切り込み形成シート３０、及び第２切り込み形成シート４７については、多層セラミック基板に求められる層間の電極パターン構成や内部に搭載する電子デバイスの寸法に依存し、通常は２枚以上使用する。本例の場合、セラミックグリーシート２１を１枚、切り込み形成シート３０を５枚、第２切り込み形成シート４７を４枚重ねている。勿論、これに拘束されるものでなく、各シートの積層数は任意である。また、積層体５４は、図２０（ａ）に示したキャビティの他に、例えば収縮抑制グリーンシート２２側に別個のキャビティを有していても良い。
【０１０４】
前記積層体５４を焼成すると、図２０（ｂ）に示すように、積層焼成体５５が得られる。積層焼成体５５においては、キャビティを埋めていた部分５６ａが平面方向に収縮し、キャビティから突出する形になる。そして、先の第１の実施形態と同様、この部分を除去し、必要に応じて収縮抑制シート除去工程（ステップＳ４）等を行うことで、図１５に示すように、二段底キャビティ５１を有する多層セラミック基板５０を完成する。
【０１０５】
二段底キャビティ５１を有する多層セラミック基板５０に電子デバイス４０を搭載した例を図２１に示す。図２１に示すように、電子デバイス４０は下側のキャビティ部の中に収容される。電子デバイス４０は、ボンディングワイヤ４１で上側のキャビティ部の底面５１ｂに露呈した導体パターン５２に接続される。このように本実施形態の製造方法により作製される多層セラミック基板５０は、電子デバイス４０及びボンディングワイヤ４１を多層セラミック基板５０の内部に収容できる。これにより、多層セラミック基板の表面からボンディングワイヤなどが突出することなく平坦にできる。また、内部に複数の誘電体層を持つ多層セラミック基板においても、電子デバイスを高密度に実装でき、小型化及び低背化の要求を満足することができる。
【０１０６】
また、第３嵌合シート４５の端面を第２切り込み形成シート４７における切り込み４８により分離された部分４７ａの端面より外側に位置させるので、第３嵌合シート４５の拘束力がその上に積層される複数の第２切り込み形成シート４７にも及ぶことになる。この結果、第２切り込み形成シート４７のキャビティから離れる方向への収縮が抑制される。これに伴い、１段目の底面５１ｂ表面の導体パターン５２にかかる応力が弱まり、結果として導体パターン５２の断線を抑制することができる。
【０１０７】
なお、本実施形態の多層セラミック基板の製造方法を応用することにより、多層セラミック基板の内部に三段底以上の多段底キャビティを形成することもできる。例えば、前記積層体形成工程において、前記第３貫通孔と同位置で略同形状の切り込み若しくは不連続部が設けられているセラミックグリーンシートと前記最上層複合グリーンシートとの間に、下から順に、セラミックグリーンシートに、前記第３貫通孔と重なり且つ該第３貫通孔よりも大きな第５貫通孔を設け、該第５貫通孔と略同形状で同厚さの収縮抑制グリーンシートを該第５貫通孔に嵌め込み、該第５貫通孔に嵌めこんだ該収縮抑制グリーンシートに、前記切り込み４８と同位置且つ略同形状となる第６貫通孔を設け、該第６貫通孔と略同形状で同厚さのセラミックグリーンシートを該第６貫通孔に嵌め込んだ第３複合グリーンシートと、前記第５貫通孔と同位置で略同形状の切り込み若しくは不連続部が設けられているセラミックグリーンシートと、をそれぞれ少なくとも１枚が重なって挟まれた状態とする。そして、積層方向にプレスして積層体を形成する。これにより、キャビティ形成工程を経ることで、三段底キャビティを形成できる。
【０１０８】
そして、最上段の底面に当該底面と側壁との境界部に跨るように導体パターンが形成されている場合には、二段底キャビティを有する多層セラミック基板の製造プロセスと同様に、第３複合グリーンシートに嵌め込まれる嵌合シート（収縮抑制材グリーンシート片）の端面を、その上に積層されるセラミックグリーンシートの切り込み若しくは不連続部（埋め込み用グリーンシート）の端面より外側に位置させる。これにより、最上段の底面に形成された導体パターンの断線を抑制することができる。
【０１０９】
（第４の実施形態）
例えば、第１の実施形態の製造方法において、多層セラミック基板の層構造によっては上下の収縮抑制力のバランスが取れず、極端に描けば例えば図２２に示すようにキャビテイ底面部が変形することがある。このような場合には、底面を挟む収縮抑制材グリーンシートの厚さを調整してやればよい。本実施形態は、このような調整を行った例である。
【０１１０】
すなわち、図２３に示すように、キャビテイ形成部に収縮抑制材グリーンシート片（第１嵌合シート２５）を嵌め合わせた第１複合グリーンシート２６の厚さを調整する。この場合、前記厚さの変化を補正するためは、第１嵌合シート２５の厚さのみを調整すればよいが、第１複合グリーンシート全体の厚さを調整するようにしてもよい。あるいは、図２４に示すように、収縮抑制材グリーンシート２２のキャビティに対応する部分の厚さを調整するようにしてもよい。この場合、収縮抑制材グリーンシート２２は、図２４に示すように、厚さの薄い収縮抑制材グリーンシート２２ａと、キャビテイ形成部に貫通孔を設けここにセラミックグリーンシートを嵌め合わせた収縮抑制材グリーンシート２２ｂを積層することにより構成すればよい。これにより、積層体全体の収縮抑制とキャビティ底面部の収縮抑制を別々に制御することができる。
【０１１１】
なお、収縮抑制材グリーンシート２２ｂについて、嵌め合わせるセラミックグリーンシートの形状（貫通孔の形状）はキャビティの形状と同一であることには拘らず、収縮抑制力のバランスを考慮して決めればよい。また、第１嵌合シート２５や収縮抑制材グリーンシート２２ａ，２２ｂの厚さについても、同様に収縮抑制力のバランスを考慮して適宜設定すればよい。
また、収縮抑制材グリーンシート２２ｂの貫通孔には、セラミックグリーンシートに代えて焼失性シートを嵌め合わせておいてもよい。嵌合するセラミックグリーンシートまたは焼失性シートの厚さを収縮抑制材グリーンシート２２ｂの厚さと同じとすることで、プレスを行なう際に均一に圧力を加えることができる。
【０１１２】
（第５の実施形態）
本実施形態は、図１に示す多層セラミック基板１を製造する際に焼失性シートを用いた例である。図２５は、本実施形態の基本的な製造プロセスを示すものである。当該製造プロセスは、主に、焼成後にセラミック層となるグリーンシート及び収縮抑制材グリーンシートを積層しプレスする工程、これを焼成する工程、焼成後に埋め込み用グリーンシートの焼成物を除去する工程、収縮抑制材グリーンシートの焼成物を除去する工程とから構成される。
【０１１３】
多層セラミック基板の作製に際しては、先ず、図２５（ａ）に示すように、多層セラミック基板を構成するセラミック層の数に応じて、複数のセラミックグリーンシートを基板用グリーンシートとして積層する。ここでは、９枚のセラミックグリーンシート６１〜６９を積層する。各セラミックグリーンシート６１〜６９は、例えばセラミック粉末と有機バインダー及び有機溶剤とを混合して得られるスラリー状の誘電体ペーストを作り、これを例えばポリエチレンテレフタレート（ＰＥＴ）シート等の支持体上にドクターブレード法等によって成膜することにより形成する。前記セラミック粉末や有機ビヒクル（有機バインダー及び有機溶剤）としては、公知のものがいずれも使用可能である。
【０１１４】
ここで、前記セラミックグリーンシート６１〜６９のうち、下側の２枚のセラミックグリーンシート６１，６２については、キャビティを形成するための貫通孔は必要なく、通常の平坦なグリーンシートとして形成されている。これら２枚のセラミックグリーンシート６１，６２のうち、上側のセラミックグリーンシート６２がキャビティの底面を構成する底面形成用グリーンシートに相当することになる。
【０１１５】
前記セラミックグリーンシート６２上には、残りの７枚のセラミックグリーンシート６３〜６９が積層されるが、これらセラミックグリーンシート６３〜６９には、前記キャビティ１１の開口形状に対応して、所定の形状の貫通孔６３ａ、６４ａ及び切り込み６５ａ〜６９ａが入れられ、キャビティ空間に対応する部分６３ｂ〜６９ｂが分離されている。したがって、これら７枚のセラミックグリーンシート６３〜６９が、キャビティ形成用グリーンシートに相当することになる。
【０１１６】
本実施形態では、前記キャビティの底面を構成するセラミックグリーンシート６２と接するセラミックグリーンシート６３及びその上のセラミックグリーンシート６４を除いて、切り込み６５ａ〜６９ａにより分離された部分６５ｂ〜６９ｂを埋め込み用グリーンシートとして利用する。なお、セラミックグリーンシート６５〜６９に関しては、前記に限らず、例えば各セラミックグリーンシート６５〜６９にキャビティに対応する貫通孔を形成し、ここに別途形成した埋め込み用グリーンシートを嵌め合わせるようにしてもよいが、生産性を考えると、前記のように切り込み６５ａ〜６９ａにより分離された部分６５ｂ〜６９ｂを埋め込み用グリーンシートとして利用するのが有利である。
【０１１７】
一方、前記キャビティの底面を構成するセラミックグリーンシート６２と接するセラミックグリーンシート６３については、貫通孔６３ａを形成し、この部分のセラミックグリーンシートを除去するとともに、前記貫通孔６３ａの形状に合わせた収縮抑制材グリーンシート片７０ａを貫通孔６３ａに嵌め込み、これを埋めるようにする。
【０１１８】
収縮抑制材グリーシート片７０ａは、収縮抑制材グリーシートを前記貫通孔６３ａの形状に合わせて打ち抜くことにより得られる。収縮抑制材グリーシートの打ち抜きは、例えば第１の実施形態と同様にすることができる。前記収縮抑制材グリーンシートには、前記セラミックグリーンシート６１〜６９の焼成温度では収縮しない材料、例えばトリジマイトやクリストバライト、さらには石英、溶融石英、アルミナ、ムライト、ジルコニア、窒化アルミニウム、窒化ホウ素、酸化マグネシウム、炭化ケイ素等を含む組成物が用いられ、これら収縮抑制材グリーンシート片７０ａをセラミックグリーンシート（この場合には、セラミックグリーンシート６２）と接するように配し、焼成を行うことで、セラミックグリーンシート６２の面内方向の収縮が抑えられる。
【０１１９】
また、前記セラミックグリーンシート６３に接するセラミックグリーンシート６４については、キャビティに対応する貫通孔６４ａを形成し、この部分のセラミックグリーンシートを除去するとともに、前記貫通孔６４ａの形状に合わせた焼失性シート片７１ａ及びセラミックグリーンシート片７２ａを貫通孔６４ａに嵌め込み、これを埋めるようにする。これを詳細に示したのが図２６である。
【０１２０】
すなわち、先ず、図２６（ａ）に示すように、セラミックグリーンシート６４を形成し、図２６（ｂ）に示すように、キャビティの開口形状に対応する貫通孔６４ａを打ち抜き形成する。また、図２６（ｃ）に示すように、セラミックグリーンシート７２を形成し、図２６（ｄ）に示すように、これを前記貫通孔６４ａの形状とほぼ一致するように打ち抜いてセラミックグリーンシート片７２ａを形成する。同様に、図２６（ｅ）に示すように、焼失性シート７１を形成し、図２６（ｆ）に示すように、これを前記貫通孔６４ａの形状とほぼ一致するように打ち抜いて焼失性シート片７１ａを形成する。次いで、図２６（ｇ）に示すように、前記セラミックグリーンシート６４の貫通孔６４ａに、前記焼失性シート片７１ａ、セラミックグリーンシート片７２ａをこの順に嵌め合わせ、前記貫通孔６４ａを埋める形とする。したがって、前記焼失性シート片７１ａとセラミックグリーンシート片７２ａとを合わせた厚さは、前記セラミックグリーンシート６４の厚さとほぼ一致するように設定することが好ましい。
【０１２１】
本発明では、貫通孔６３ａ、収縮抑制材グリーシート片７０ａ、貫通孔６４ａ、及び切り込み６５ａ〜６９ａの大きさに注意する必要がある。すなわち、キャビティの底面を構成するセラミックグリーンシート６２上にセラミックグリーンシート６３〜６９を積層したとき、少なくとも導体パターン１２と重なる部分において、収縮抑制材グリーシート片７０ａの端面（セラミックグリーンシート６３の貫通孔６３ａ壁面）が、セラミックグリーンシート片７２ａ及び切り込み６５ａ〜６９ａにより分離された部分６５ｂ〜６９ｂ端面より外側に位置するように、それぞれのセラミックグリーンシートに設ける貫通孔や切り込みの形状を制御する。
【０１２２】
前記焼失性シート７１（焼失性シート片７１ａ）には、前記セラミックグリーンシート６１〜６９の焼成温度で焼失する材料、例えば樹脂材料等が用いられる。特に、セラミックグリーンシート６１〜６９に含まれる有機バインダーと同一の材料を用いることが好ましい。焼失性シート７１（焼失性シート片７１ａ）にセラミックグリーンシート６１〜６９に含まれる有機バインダーと同一の材料を用いれば、焼成の際に確実に前記焼失性シート７１（焼失性シート片７１ａ）が焼失する。なお、前記焼失性シート片７１ａは、前記のようにシート化したものを打ち抜くことにより形成してもよいし、例えば印刷法等により形成してもよい。
【０１２３】
以上のようにセラミックグリーンシート６１〜６９を積層し、その両面、すなわち最外層のセラミックグリーンシート６１，６９の表面に、収縮抑制材グリーンシート７３，７４を重ね合わせる。収縮抑制材グリーンシート７３，７４の材質としては、先の収縮抑制材グリーンシートの材質と同様である。なお、キャビティに対応して貫通孔（切り込み６９ａ）が形成されるセラミックグリーンシート６９側に配される収縮抑制材グリーンシート７４については、セラミックグリーンシート６９と同様にキャビティ開口形状に対応した貫通孔７４ａを設け、ここに別途打ち抜き形成した埋め込み用セラミックグリーンシート片７５を嵌め込んでおく。
【０１２４】
これらを積層した積層体の積層状態は、図２５（ａ）に示すようなものであり、複数のセラミックグリーンシート６１〜６９が積層された積層体の両面に収縮抑制材グリーンシート７３，７４が積層され、積層体全体の面内方向の収縮を抑制するように構成されている。セラミックグリーンシート６２の表面には、キャビティの底面の周縁部を跨ぐように導体パターン１２が形成されている。また、セラミックグリーンシート６２のキャビティ底面を構成する領域には、前記セラミックグリーンシート６３の貫通孔６３ａ内に配された収縮抑制材グリーンシート片７０ａが接しており、この部分においても面内方向の収縮を抑制するように構成されている。
【０１２５】
キャビティに対応する空間は、通常はこの段階でも空間（凹部）として形成されるが、本実施形態の製造方法では、前記セラミックグリーンシート６４内に埋め込まれたセラミックグリーンシート片７２ａ、前記セラミックグリーンシート６５〜６９の切り込み６５ａ〜６９ａにより分離された部分６５ｂ〜６９ｂ、さらには埋め込み用セラミックグリーンシート片７５が埋め込み用グリーンシートとして配される形になっており、積層体の全体形状を見たときには、凹部の無い平坦な積層体として形成されることになる。
【０１２６】
前記セラミックグリーンシート６１〜６９や収縮抑制材グリーンシート７３，７４を積層した積層体は、焼成に先立ってプレス工程によりプレスする必要がある。このとき、キャビティに対応する凹部が形成されていると、凹部の潰れ等が発生し、キャビティの開口部等が変形するおそれがある。本実施形態では、前記埋め込み用グリーンシートにより積層方向で厚さが均一な積層体を作製し、キャビティ部分を含めて平坦化されているので、通常の平板の金型を用いてプレスすることができ、容易な手段でプレス工程を行うことが可能である。なお、積層体のプレス工程は、前記のように平板の金型間に挟み込んで加圧することにより行ってもよいし、例えば積層体を防水性樹脂等で被覆し、静水圧プレスを行ってもよい。
【０１２７】
前記のプレス工程の後、図２５（ｂ）に示すように、焼成することにより各セラミックグリーンシート６１〜６９をセラミック層２〜１０とするが、このとき収縮抑制材グリーンシート７３，７４が積層され拘束されているので、前記セラミックグリーンシート６１〜６９は厚さ方向にのみ収縮し、面内方向にはほとんど収縮しない。キャビティの底部に露呈するセラミックグリーンシート６２についても、面内方向の収縮が抑えられる。
【０１２８】
また、キャビティ空間に対応して埋め込み配置された埋め込み用グリーンシート（セラミックグリーンシート片７２ａ、セラミックグリーンシート６４〜６９の切り込み６４ａ〜６９ａにより分離された部分６４ｂ〜６９ｂ、及び埋め込み用セラミックグリーンシート片７５）と収縮抑制材グリーンシート片７０ａの間には、前記焼失性シート片７１ａが介在され、これがセラミックグリーンシート６１〜６９が焼結する前に焼失する。これにより、これら埋め込み用グリーンシートに対してキャビティの底部に配される収縮抑制材グリーンシート片７０ａの拘束力は働かず、したがって面内方向に収縮し、これらの焼成物７６は、図２５（ｂ）に示すように、厚さ方向での収縮が少ない分、焼成後の積層体から突出する形になる。前記拘束力が働かないので、これらが収縮することによって前記収縮抑制材グリーンシート片７０ａ、さらにはその下のセラミックグリーンシート６２に応力が加わることがなく、セラミックグリーンシート６２が焼成することにより形成されるセラミック層３の平坦性等が損なわれることもない。
【０１２９】
焼成が終了した後には、図２５（ｃ）に示すように、前記埋め込み用グリーンシートの焼成物７６をキャビティ空間から除去する。前記焼成物は、焼失性シート片７１ａの焼失により前記収縮抑制材グリーンシート片７０ａから分離され、例えば上下反転することで、容易に除去することが可能である。
【０１３０】
最後に、前記収縮抑制材グリーンシート７３，７４や収縮抑制材グリーンシート片７０ａの焼成後の残渣７７を除去し、図２５（ｄ）に示すようなキャビティ１１を有する多層セラミック基板１を完成する。収縮抑制材グリーンシート７３，７４や収縮抑制材グリーンシート片７０ａの焼成後の残渣７７は、何らかの洗浄工程を行うことで容易に除去することができ、例えば超音波洗浄程度の刺激で容易に除去することが可能である。したがって、洗浄工程として、溶剤中での超音波洗浄工程等を行えばよいが、例えばアルミナ系のグリーンシートを前記収縮抑制材グリーンシートとして用いた場合には、残渣７６が自然剥離しないので、ウエットブラスト工程等により研磨し洗浄することで前記残渣７６を除去する必要がある。
【０１３１】
以上により作製される多層セラミック基板１は、寸法精度やキャビティ底面の平面度等に優れたものであり、また、キャビティ開口部の潰れやキャビティ開口部周辺における盛り上がり等の変形が生ずることもない。さらに、キャビティ１１の側壁の下端部のキャビティから離れる方向への収縮が抑制され、前記収縮に伴う導体パターン１２の断線を抑制することができる。
【０１３２】
（第６の実施形態）
本実施形態は、焼失性シートを多段構造（２段構造）のキャビティを有する多層セラミック基板の製造に適用した例である。図２７は、２段構造のキャビティが形成される多層セラミック基板の製造に応用した実施形態を示すものである。この場合には、図２７（ａ）に示すように、セラミックグリーンシートの積層体８１の両面に収縮抑制材グリーンシート８２，８３を積層するとともに、キャビティの底面及び段差面にそれぞれ収縮抑制材グリーンシート片８４，８５及び焼失性シート片８６，８７を配する。そして、２段構造のキャビティ空間を埋める形で埋め込み用グリーンシート８８を配した状態でプレス工程及び焼成工程を行う。本例の場合にも、積層体の平坦性が保たれており、プレス工程は容易である。なお、本例においては、焼失性シート８７が配置される層に対応する埋め込み用グリーンシート８８の厚さを薄くするような補正は行っていない。
【０１３３】
焼成後には、図２７（ｂ）に示すように、埋め込み用グリーンシートの焼成物８９は、積層体から突出する形になるが、前記と同様、例えば上下反転することで容易に除去することが可能である。得られる多層セラミック基板９０は、図２７（ｃ）に示すようなものであり、全体の寸法精度に優れるばかりでなく、キャビティ９１の底面９１ａや段差面９１ｂの寸法精度や平面度も優れたものとなる。また、キャビティ周囲の領域の面内方向への収縮に伴う導体パターン１２及び導体パターン５２の断線を抑制することができる。なお、前記のような２段構造のキャビティ９１の場合、底面９１ａに電子デバイスが搭載され、段差面に前記電子デバイスとボンディングワイヤで結ばれる導体パターンが設けられる。
【０１３４】
（第７の実施形態）
本実施形態は、第１キャビティ形成用セラミック層と第２キャビティ形成用セラミック層とが同一形状の貫通孔を有し、前記貫通孔を互いに一部重複するようにずらして配置した例である。前述の第１〜第６の実施形態においては、第１のキャビティ形成用セラミック層の貫通孔の開口面積が第２キャビティ形成用セラミック層の貫通孔の開口面積より大とされている場合を示したが、キャビティ底面の周縁部のうち少なくとも導体パターンと重なる部分において、第１キャビティ形成用セラミック層の貫通孔壁面が第２キャビティ形成用セラミック層の貫通孔の壁面より外側に位置すれば、これら貫通孔の面積の大小関係や形状等は任意とすることができる。
【０１３５】
以下、本実施形態の多層セラミック基板について、図２８に示す四角形状のキャビティ１１の底面１１ａ周縁部の１辺のみに跨って導体パターン１２が設けられている多層セラミック基板１０１を例に挙げて説明する。
【０１３６】
多層セラミック基板１０１を製造する際には、図２９に示すように、複合グリーンシート形成工程Ｓ１２において、第１嵌合シート１１２（収縮抑制材シート片）の形状がその上に積層される切り込み形成シート３０の切り込みの内側部分（埋め込み用グリーンシート）３０ａの形状と等しくなるように、第１複合グリーンシート１１１（第１キャビティ形成用グリーンシート）を形成する。
【０１３７】
そして、積層工程Ｓ１６において、最下層から収縮抑制グリーンシート２２、セラミックグリーンシート２１、底面形成用グリーンシート３２、第１複合グリーンシート１１１、複数枚の切り込み形成シート３０、最上層複合グリーンシート２９をこの順に積層して積層体を得る。このとき、少なくとも導体パターン１２と重なる部分において、第１嵌合シート１１２（収縮抑制材グリーンシート片）の端面がその直上に積層される切り込み形成用グリーンシート３０の切り込みの内側部分（埋め込み用グリーンシート）３０ａの端面より外側に位置するように、第１嵌合シート１１２とその直上に配される埋め込み用グリーンシート３０ａとを、互いに一部重複してずれた状態となるように、第１複合グリーンシート１１１と切り込み形成用グリーンシート３０とを積層する。
【０１３８】
その後、先の第１の実施形態と同様、焼成工程Ｓ２、キャビティ形成工程Ｓ３及び収縮抑制シート除去工程Ｓ４を行う。得られる多層セラミック基板１０１においては、セラミック層１０２の貫通孔１０２ａとセラミック層５の貫通孔５ａとが同一形状とされるとともに、貫通孔１０２ａ、５ａが互いに一部重複するようにずらして配置されている。このことにより、導体パターン１２に対応する部分におけるセラミック層１０２の貫通孔１０２ａ壁面が、セラミック層５の貫通孔５ａ壁面より外側に位置した状態が実現される。
【図面の簡単な説明】
【０１３９】
【図１】（ａ）は本実施形態の多層セラミック基板の一例を示す概略平面図であり、（ｂ）は（ａ）の要部拡大平面図であり、（ｃ）は（ａ）中Ｘ−Ｘ線における要部概略断面図であり、（ｄ）は（ｃ）の要部拡大断面図である。
【図２】図１に示す多層セラミック基板のキャビティ形状を詳細に示す図である。
【図３】キャビティ内に電子デバイスを樹脂封止した状態を示す概略断面図である。
【図４】第１の実施形態における製造プロセスを示すフローチャートである。
【図５】（ａ）はセラミックグリーンシートの概略側面図であり、（ｂ）は収縮抑制材グリーンシートの概略側面図である。
【図６】（ａ）は第１複合グリーンシートの概略平面図であり、（ｂ）は最上層複合グリーンシートの概略平面図である。
【図７】切り込み形成シートの概略平面図である。
【図８】底面形成用グリーンシートの概略平面図である。
【図９】第１の実施形態における多層セラミック基板の製造プロセスを示す要部概略断面図であり、（ａ）は積層工程、（ｂ）は焼成工程、（ｃ）はキャビティ形成工程、（ｄ）は収縮抑制シート除去工程を示す。
【図１０】収縮抑制材シート片と埋め込み用グリーンシートとを略同形状とした場合の多層セラミック基板の製造プロセスにおける積層工程を示す要部概略断面図である。
【図１１】第１の実施形態で作製された多層セラミック基板への電子デバイスの実装状態を示す概略断面図である。
【図１２】第２の実施形態の多層セラミック基板の一例を示す概略平面図である。
【図１３】第２の実施形態の多層セラミック基板の他の例を示す概略平面図である。
【図１４】第２の実施形態の多層セラミック基板のさらに他の例を示す要部概略断面図である。
【図１５】第３の実施形態における多層セラミック基板であり、多段構造のキャビティを有する多層セラミック基板の一例を示す要部概略断面図である。
【図１６】多段形状のキャビティを有する多層セラミック基板におけるキャビティ形状の一例を示す図である。
【図１７】多段形状のキャビティを有する多層セラミック基板におけるキャビティ形状の他の例を示す図である。
【図１８】（ａ）は第３の実施形態において作製される第２複合グリーンシートの概略平面図であり、（ｂ）は第２切り込み形成シートの概略平面図である。
【図１９】第２底面形成用グリーンシートの概略平面図である。
【図２０】第３の実施形態における２段構造のキャビティを有する多層セラミック基板の製造プロセス例を示す要部概略断面図であり、（ａ）は積層工程、（ｂ）は焼成工程を示す。
【図２１】第３の実施形態で作製された多層セラミック基板への電子デバイスの実装状態を示す概略断面図である。
【図２２】多層セラミック基板のキャビティ底面部における変形を示す要部概略断面図である。
【図２３】第４の実施形態における積層体の一例を示す要部概略断面図である。
【図２４】第４の実施形態における積層体の他の構成例を示す要部概略断面図である。
【図２５】第５の実施形態における多層セラミック基板の製造プロセスを示す要部概略断面図であり、（ａ）は積層工程、（ｂ）は焼成工程、（ｃ）は埋め込み用グリーンシートの焼成物の除去工程、（ｄ）は完成した多層セラミック基板を示す。
【図２６】セラミックグリーンシートへのセラミックグリーンシート片及び焼失性シート片の適用工程を示す概略斜視図である。
【図２７】第６の実施形態における２段構造のキャビティを有する多層セラミック基板の製造プロセス例を示す要部概略断面図であり、（ａ）は積層工程、（ｂ）は焼成工程、（ｃ）はセラミック多層基板を示す。
【図２８】（ａ）は第７の実施形態の多層セラミック基板の一例を示す概略平面図であり、（ｂ）は（ａ）の要部概略断面図である。
【図２９】第７の実施形態における多層セラミック基板の積層工程を示す要部概略断面図である。
【符号の説明】
【０１４０】
１  多層セラミック基板、２〜１０  セラミック層、１１  キャビティ、１２  導体パターン、２１  セラミックグリーンシート、２２  収縮抑制材グリーンシート、２３  支持体、２４  第１貫通孔、２５  第１嵌合シート、２６  第１複合グリーンシート、２７  第２貫通孔、２８  第２嵌合シート、２９  最上層複合グリーンシート、３０  切り込み形成シート、３１  切り込み、３２  底面形成用グリーンシート、３３  積層体、３４  積層焼成体、４０  電子デバイス、４１  ボンディングワイヤ、４３  第２複合グリーンシート、４４  第３貫通孔、４５  第３嵌合シート、４６  第４貫通孔、４７  第２切り込み形成シート、４８  切り込み、５０  多層セラミック基板、５１  二段底キャビティ、５２  導体パターン、５３〜５７  セラミック層、５３ａ〜５７ａ  貫通孔、６１〜６９  セラミックグリーンシート、６３ａ，６４ａ  貫通孔、６５ａ〜６９ａ  切り込み、７２ａ，６５ｂ〜６９ｂ  分離された部分（埋め込み用グリーンシート）、７０ａ  収縮抑制材グリーンシート片、７１ａ  焼失性シート片、７２  セラミックグリーンシート、７２ａ  セラミックグリーンシート片、７３，７４  収縮抑制材グリーンシート、７５  埋め込み用グリーンシート片、７６  埋め込み用グリーンシートの焼成物、７７  残渣、８１  積層体、８２，８３  収縮抑制材グリーンシート、８４，８５  収縮抑制材グリーンシート片、８６，８７  焼失性シート片、８８  埋め込み用グリーンシート、８９  埋め込み用グリーンシートの焼成物、９０  多層セラミック基板、９１  キャビティ、９１ａ  底面、９１ｂ  段差面、１０１  多層セラミック基板、１０２  セラミック層、１１１  第１複合グリーンシート、１１２  第１嵌合シート、３００  樹脂
【図１】
2007059863.tif 000003
【図２】
2007059863.tif 000004
【図３】
2007059863.tif 000005
【図４】
2007059863.tif 000006
【図５】
2007059863.tif 000007
【図６】
2007059863.tif 000008
【図７】
2007059863.tif 000009
【図８】
2007059863.tif 000010
【図９】
2007059863.tif 000011
【図１０】
2007059863.tif 000012
【図１１】
2007059863.tif 000013
【図１２】
2007059863.tif 000014
【図１３】
2007059863.tif 000015
【図１４】
2007059863.tif 000016
【図１５】
2007059863.tif 000017
【図１６】
2007059863.tif 000018
【図１７】
2007059863.tif 000019
【図１８】
2007059863.tif 000020
【図１９】
2007059863.tif 000021
【図２０】
2007059863.tif 000022
【図２１】
2007059863.tif 000023
【図２２】
2007059863.tif 000024
【図２３】
2007059863.tif 000025
【図２４】
2007059863.tif 000026
【図２５】
2007059863.tif 000027
【図２６】
2007059863.tif 000028
【図２７】
2007059863.tif 000029
【図２８】
2007059863.tif 000030
【図２９】
2007059863.tif 000031